(57)【要約】  式（１）で表される構造単位及びウレア結合を含む三次元架橋構造を有し、親水性基及び重合性基を有し、光重合開始剤を内包しているゲル粒子が、水に分散されているゲル粒子の水分散物、上記水分散物の製造方法、及び上記水分散物を用いた画像形成方法である。Ｒ１は、Ｈ又はアルキル基；Ｘ１は、水素、ハロゲン、水酸基、アルキル基、シアノ基、ラクタム基、−Ｃ（＝Ｏ）Ｘ２Ｒ２基、−ＯＣ（＝Ｏ）Ｒ３基、又はアリール基；Ｘ２は、酸素又は−Ｎ（ＲＸ２）−基；ＲＸ２及びＲ２は、ヘテロ原子を含んでもよい炭化水素基又はＨ；Ｒ２及びＲＸ２は、互いに結合し、環を形成していてもよい；Ｒ３は、ヘテロ原子を含んでもよい炭化水素基である。2016152253.tif 000050
2016152253.tif 000002
【特許請求の範囲】
【請求項１】
下記式（１）で表される構造単位及びウレア結合を含む三次元架橋構造を有し、親水性基及び重合性基を有し、光重合開始剤を内包しているゲル粒子が、水に分散されているゲル粒子の水分散物。
【化１】
2016152253.tif 000047
式（１）中のＲ１は、水素原子又はアルキル基を表す。
式（１）中のＸ１は、水素原子、ハロゲン原子、水酸基、アルキル基、シアノ基、ラクタム基、−Ｃ（＝Ｏ）Ｘ２Ｒ２基、−ＯＣ（＝Ｏ）Ｒ３基、又はアリール基を表す。
Ｘ２は、酸素原子又は−Ｎ（ＲＸ２）−基を表す。ＲＸ２は、ヘテロ原子を含んでもよい炭化水素基又は水素原子を表す。
Ｒ２は、ヘテロ原子を含んでもよい炭化水素基又は水素原子を表す。但し、Ｘ２が酸素原子であってＲ２が水素原子であることはない。また、Ｒ２及びＲＸ２は、互いに結合し、環を形成していてもよい。
Ｒ３は、ヘテロ原子を含んでもよい炭化水素基を表す。
【請求項２】
前記式（１）中、
前記Ｒ１が、水素原子又は炭素数１〜６のアルキル基であり、
前記Ｘ１が、水素原子、ハロゲン原子、水酸基、炭素数１〜６のアルキル基、シアノ基、ラクタム基、−Ｃ（＝Ｏ）Ｘ２Ｒ２基、−ＯＣ（＝Ｏ）Ｒ３基、又はアリール基であり、
前記Ｘ２が、酸素原子又は−Ｎ（ＲＸ２）−基であり、
前記ＲＸ２が、水素原子又は炭素数１〜６のアルキル基であり、
前記Ｒ２が、水素原子、炭素数１〜３０のアルキル基、炭素数２〜３０のアルコキシアルキル基、炭素数３〜３０のポリアルコキシアルキル基、炭素数７〜３０のアリールオキシアルキル基、炭素数１〜３０のアミノアルキル基、炭素数２〜３０のモノアルキルアミノアルキル基、又は炭素数３〜３０のジアルキルアミノアルキル基であり、
前記Ｒ３が、炭素数１〜６のアルキル基である請求項１に記載のゲル粒子の水分散物。
【請求項３】
前記式（１）中の前記Ｘ１が、前記−Ｃ（＝Ｏ）Ｘ２Ｒ２基である請求項１又は請求項２に記載のゲル粒子の水分散物。
【請求項４】
前記三次元架橋構造が、下記式（２）で表される構造単位及び下記式（３）で表される基の少なくとも一方を含む請求項１〜請求項３のいずれか１項に記載のゲル粒子の水分散物。
【化２】
2016152253.tif 000048
式（２）中のＲ２１は、水素原子又はアルキル基を表す。
式（２）中のＬ２１は、ヘテロ原子を含んでもよい２価の炭化水素基を表す。
式（２）中のＸ２１は、酸素原子又は−Ｃ（＝Ｏ）Ｘ２２Ｌ２２Ｏ−基を表す。
Ｘ２２は、酸素原子又は−Ｎ（Ｒｘ２２）−基を表す。Ｒｘ２２は、ヘテロ原子を含んでもよい炭化水素基を表す。
Ｌ２２は、ヘテロ原子を含んでもよい２価の炭化水素基を表す。
式（２）中、ｐは、０又は１を表す。
式（３）中、Ｚ３１は、（ｎ＋１）価の有機基を表し、Ｚ３２は、（ｍ＋１）価の有機基を表す。
式（３）中、ｎは、１〜４の整数を表し、ｍは、１〜４の整数を表す。
式（２）及び式（３）中、＊は、結合位置を表す。
【請求項５】
前記式（２）中、
前記Ｒ２１が、水素原子又は炭素数１〜６のアルキル基であり、
前記Ｌ２１が、炭素数１〜３０のアルキレン基、炭素数６〜３０のアリーレン基、炭素数７〜３０のアルキレンアリーレン基、炭素数８〜３０のアルキレンアリーレンアルキレン基、炭素数２〜３０のアルキレンオキシアルキレン基、又は炭素数３〜３０のアルキレンポリオキシアルキレン基であり、
前記Ｘ２１が、酸素原子又は−Ｃ（＝Ｏ）Ｘ２２Ｌ２２Ｏ−基であり、
前記Ｘ２２が、酸素原子又は−Ｎ（Ｒｘ２２）−基であり、
前記Ｒｘ２２が、炭素数１〜６のアルキル基であり、
前記Ｌ２２が、炭素数１〜３０のアルキレン基、炭素数６〜３０のアリーレン基、炭素数７〜３０のアルキレンアリーレン基、炭素数８〜３０のアルキレンアリーレンアルキレン基、炭素数２〜３０のアルキレンオキシアルキレン基、又は炭素数３〜３０のアルキレンポリオキシアルキレン基であり、
前記式（３）中、
前記Ｚ３１が、炭素数２〜３０の（ｎ＋１）価の有機基であり、
前記Ｚ３２が、炭素数２〜１００の（ｍ＋１）価の有機基である請求項４に記載のゲル粒子の水分散物。
【請求項６】
前記式（２）中の前記Ｘ２１が、−Ｃ（＝Ｏ）Ｘ２２Ｌ２２Ｏ−基である請求項４又は請求項５に記載のゲル粒子の水分散物。
【請求項７】
前記親水性基が、カルボキシル基、カルボキシル基の塩、スルホ基、スルホ基の塩、硫酸基、硫酸基の塩、ホスホン酸基、ホスホン酸基の塩、リン酸基、リン酸基の塩、アンモニウム塩基、ベタイン基、及びアルキレンオキシ基からなる群から選択される少なくとも１種である請求項１〜請求項６のいずれか１項に記載のゲル粒子の水分散物。
【請求項８】
前記三次元架橋構造が、下記式（Ｗ）で表される構造単位を含む請求項１〜請求項７のいずれか１項に記載のゲル粒子の水分散物。
【化３】
2016152253.tif 000049
式（Ｗ）中のＲＷ１は、水素原子又は炭素数１〜６のアルキル基を表す。
式（Ｗ）中のＷ１は、カルボキシル基、カルボキシル基の塩、−Ｃ（＝Ｏ）ＮＨ−ＲＷ２−ＳＯ３Ｈ基、−Ｃ（＝Ｏ）ＮＨ−ＲＷ３−ＳＯ３Ｈ基の塩、−Ｃ（＝Ｏ）ＮＨ−ＲＷ４−ＯＳＯ３Ｈ基、−Ｃ（＝Ｏ）ＮＨ−ＲＷ５−ＯＳＯ３Ｈ基の塩、又は−Ｃ（＝Ｏ）Ｏ−（ＲＷ６Ｏ）ｎｗ−ＲＷ７基を表す。
ＲＷ２、ＲＷ３、ＲＷ４、ＲＷ５、及びＲＷ６は、それぞれ独立に、炭素数１〜１０のアルキレン基を表し、ＲＷ７は、炭素数１〜１０のアルキル基を表し、ｎｗは、１〜２００の整数を表す。
【請求項９】
前記ゲル粒子が、重合性モノマーを内包している請求項１〜請求項８のいずれか１項に記載のゲル粒子の水分散物。
【請求項１０】
前記重合性モノマーが、（メタ）アクリレートモノマーである請求項９に記載のゲル粒子の水分散物。
【請求項１１】
前記光重合開始剤は、水への溶解度が２５℃において１．０質量％以下である請求項１〜請求項１０のいずれか１項に記載のゲル粒子の水分散物。
【請求項１２】
前記光重合開始剤が、アシルホスフィンオキシド化合物である請求項１〜請求項１１のいずれか１項に記載のゲル粒子の水分散物。
【請求項１３】
前記ゲル粒子が、増感剤を内包している請求項１〜請求項１２のいずれか１項に記載のゲル粒子の水分散物。
【請求項１４】
インクジェット記録に用いられる請求項１〜請求項１３のいずれか１項に記載のゲル粒子の水分散物。
【請求項１５】
前記ゲル粒子の全固形分量が、水分散物の全固形分量に対し、５０質量％以上である請求項１〜請求項１４のいずれか１項に記載のゲル粒子の水分散物。
【請求項１６】
前記三次元架橋構造は、前記式（１）で表される構造単位及びイソシアネート基を含むイソシアネート基含有ポリマーと、水と、の反応生成物の構造を含む請求項１〜請求項１５のいずれか１項に記載のゲル粒子の水分散物。
【請求項１７】
請求項１６に記載のゲル粒子の水分散物を製造する方法であって、
前記式（１）で表される構造単位及びイソシアネート基を含むイソシアネート基含有ポリマーを準備する準備工程と、
前記イソシアネート基含有ポリマー、前記光重合開始剤、及び有機溶媒を含む油相成分と、水を含む水相成分と、を混合し、乳化させて乳化物を得る乳化工程と、
前記乳化物を加熱することにより、前記イソシアネート基含有ポリマーと前記水とを反応させて前記ゲル粒子の水分散物を得るゲル化工程と、
を有するゲル粒子の水分散物の製造方法。
【請求項１８】
請求項１〜請求項１６のいずれか１項に記載のゲル粒子の水分散物を、記録媒体上に付与する付与工程と、
前記記録媒体上に付与された前記ゲル粒子の水分散物に、活性エネルギー線を照射する照射工程と、
を有する画像形成方法。
【発明の詳細な説明】
【技術分野】
【０００１】
本発明は、ゲル粒子の水分散物及びその製造方法、並びに画像形成方法に関する。
【背景技術】
【０００２】
記録媒体に画像を形成する画像形成方法の方式として、電子写真方式、昇華型熱転写方式、溶融型熱転写方式、及びインクジェット方式などがある。
インクジェット方式の画像形成方法は、安価な装置で実施可能である、インクを効率良く使用できるのでランニングコストが安い、といった利点を有する。【０００３】
インクジェット方式の一つとして、紫外線等の活性エネルギー線の照射によって硬化可能なインクジェット用インクを用いた画像形成方法がある。
以下、活性エネルギー線の照射によって硬化可能なインクジェット用インクを、「光硬化性インク」ということがある。また、インクジェット用インクに限らず、活性エネルギー線の照射によって硬化可能な組成物を、「光硬化性組成物」ということがある。【０００４】
また、近年では、環境負荷低減、作業性向上等の観点から、溶媒又は分散媒として有機溶剤を含む溶剤系の組成物（例えば、溶剤系のインク）に代えて、溶媒又は分散媒として水を含む水系の組成物（例えば、水系インク）が用いられることがある。【０００５】
水系の光硬化性組成物として、例えば、以下の組成物が知られている。
例えば、水や溶剤の存在下での紫外線照射による硬化性を維持しつつ、吐出安定性に優れたインクジェット用インク組成物として、水と、色材と、ラジカル重合性基を有する化合物からなる樹脂エマルションと、無機粒子ディスパージョンと、光ラジカル開始剤と、を含むインクジェット用インク組成物が知られている（例えば、特開２０１３−１９９６０２号公報参照）。
また、熱硬化又は光硬化が可能で、コーティング剤等に好適に使用できる水性エマルションとして、少なくとも一つの末端に特定のアクリル官能性基を有するビニル系重合体を含有する水性エマルションが知られている（例えば、特開２０００−１３６２１１号公報参照）。【０００６】
また、水系の組成物には限定されない光硬化性組成物として、例えば、以下の組成物が知られている。
例えば、赤外線レーザー露光によって露光後発色安定性がよく、経時後露光しても高発色が得られる発色感光性組成物として、ガラス転移温度が５０℃以上であるポリマー、光開始剤、及び赤外線吸収染料を内包したミクロゲルと、バインダーポリマーと、を含有する発色感光性組成物が知られている（例えば、特開２０１１−２１３１１４号公報参照）。
照射によって硬化するインクジェットプリント用インクとして、少なくとも１つの照射硬化型モノマーと、少なくとも１つの不活性熱可塑性樹脂と、少なくとも１つのラジカル光開始剤と、少なくとも１つの着色剤とを含み、２５℃で１００ｍＰａｓ未満の粘度を有し、少なくとも１つの不活性樹脂が、全重量に対して２から１５重量％で存在し、１，５００から７０，０００の分子量を有する、インクジェット用インクが知られている（例えば、特表２００９−５４２８３３号公報参照）。
【発明の概要】
【発明が解決しようとする課題】
【０００７】
近年では、非吸収性の基材（例えば、プラスチック製の基材、金属製の基材、等）を含む様々な基材に対し、密着性に優れた硬化膜を形成することが求められている。
例えば、インクジェット方式の画像形成の分野においても、吸収性の記録媒体である紙だけでなく、非吸収性の記録媒体に対しても、密着性に優れた画像（硬化膜）を形成することが求められている。【０００８】
上述の点に関し、特開２０１３−１９９６０２号公報に記載のインクジェット用インク組成物、特開２０００−１３６２１１号公報に記載の水性エマルション、及び、特開２０１１−２１３１１４号公報に記載の発色感光性組成物では、光に対する感度が不足する傾向があり、いずれも硬化膜（画像）の密着性が不足する傾向がある。【０００９】
また、特表２００９−５４２８３３号公報の段落０００９には、「本発明のインクジェット用インクは主に硬化により、すなわち上記のように存在するモノマーの重合により乾燥し、従って硬化型インクである。そのためインクは乾燥するために水または揮発性有機溶媒の存在を必要としないが、このような成分が存在していてもよい。しかし好ましくは本発明のインクジェット用インクは実質的に水および揮発性有機溶媒を含まない。」との記載がある。
この点に関し、特表２００９−５４２８３３号公報に記載のインクジェット用インクの各成分は、水に溶解又は分散させることが難しい成分であると考えられる。従って、特表２００９−５４２８３３号公報に記載のインクジェット用インクを、水系のインク組成物として調製することは困難であると考えられる。【００１０】
本発明の一実施形態は上記事情に鑑みてなされたものであり、以下の目的を達成することを課題とする。
即ち、本発明の一実施形態の目的は、基材との密着性に優れた膜を形成できるゲル粒子の水分散物及びその製造方法を提供することである。
また、本発明の一実施形態の目的は、記録媒体との密着性に優れた画像を形成できる画像形成方法を提供することである。
【課題を解決するための手段】
【００１１】
上記課題を解決するための具体的手段には、以下の態様が含まれる。
＜１＞  式（１）で表される構造単位及びウレア結合を含む三次元架橋構造を有し、親水性基及び重合性基を有し、光重合開始剤を内包しているゲル粒子が、水に分散されているゲル粒子の水分散物。【００１２】
【化１】
2016152253.tif 000003
【００１３】
式（１）中のＲ１は、水素原子又はアルキル基を表す。
式（１）中のＸ１は、水素原子、ハロゲン原子、水酸基、アルキル基、シアノ基、ラクタム基、−Ｃ（＝Ｏ）Ｘ２Ｒ２基、−ＯＣ（＝Ｏ）Ｒ３基、又はアリール基を表す。
Ｘ２は、酸素原子又は−Ｎ（ＲＸ２）−基を表す。ＲＸ２は、ヘテロ原子を含んでもよい炭化水素基又は水素原子を表す。また、Ｒ２及びＲＸ２は、互いに結合し、環を形成していてもよい。
Ｒ２は、ヘテロ原子を含んでもよい炭化水素基又は水素原子を表す。但し、Ｘ２が酸素原子であってＲ２が水素原子であることはない。
Ｒ３は、ヘテロ原子を含んでもよい炭化水素基を表す。【００１４】
＜２＞  式（１）中、
Ｒ１が、水素原子又は炭素数１〜６のアルキル基であり、
Ｘ１が、水素原子、ハロゲン原子、水酸基、炭素数１〜６のアルキル基、シアノ基、ラクタム基、−Ｃ（＝Ｏ）Ｘ２Ｒ２基、−ＯＣ（＝Ｏ）Ｒ３基、又はアリール基であり、
Ｘ２が、酸素原子又は−Ｎ（ＲＸ２）−基であり、
ＲＸ２が、水素原子又は炭素数１〜６のアルキル基であり、
Ｒ２が、水素原子、炭素数１〜３０のアルキル基、炭素数２〜３０のアルコキシアルキル基、炭素数３〜３０のポリアルコキシアルキル基、炭素数７〜３０のアリールオキシアルキル基、炭素数１〜３０のアミノアルキル基、炭素数２〜３０のモノアルキルアミノアルキル基、又は炭素数３〜３０のジアルキルアミノアルキル基であり、
Ｒ３が、炭素数１〜６のアルキル基である＜１＞に記載のゲル粒子の水分散物。【００１５】
＜３＞  式（１）中のＸ１が、−Ｃ（＝Ｏ）Ｘ２Ｒ２基である＜１＞又は＜２＞に記載のゲル粒子の水分散物。
＜４＞  三次元架橋構造が、下記式（２）で表される構造単位及び下記式（３）で表される基の少なくとも一方を含む＜１＞〜＜３＞のいずれか１つに記載のゲル粒子の水分散物。【００１６】
【化２】
2016152253.tif 000004
【００１７】
式（２）中のＲ２１は、水素原子又はアルキル基を表す。
式（２）中のＬ２１は、ヘテロ原子を含んでもよい２価の炭化水素基を表す。
式（２）中のＸ２１は、酸素原子又は−Ｃ（＝Ｏ）Ｘ２２Ｌ２２Ｏ−基を表す。
Ｘ２２は、酸素原子又は−Ｎ（Ｒｘ２２）−基を表す。Ｒｘ２２は、ヘテロ原子を含んでもよい炭化水素基を表す。
Ｌ２２は、ヘテロ原子を含んでもよい２価の炭化水素基を表す。
式（２）中、ｐは、０又は１を表す。
式（３）中、Ｚ３１は、（ｎ＋１）価の有機基を表し、Ｚ３２は、（ｍ＋１）価の有機基を表す。
式（３）中、ｎは、１〜４の整数を表し、ｍは、１〜４の整数を表す。
式（２）及び式（３）中、＊は、結合位置を表す。【００１８】
＜５＞  式（２）中、
Ｒ２１が、水素原子又は炭素数１〜６のアルキル基であり、
Ｌ２１が、炭素数１〜３０のアルキレン基、炭素数６〜３０のアリーレン基、炭素数７〜３０のアルキレンアリーレン基、炭素数８〜３０のアルキレンアリーレンアルキレン基、炭素数２〜３０のアルキレンオキシアルキレン基、又は炭素数３〜３０のアルキレンポリオキシアルキレン基であり、
Ｘ２１が、酸素原子又は−Ｃ（＝Ｏ）Ｘ２２Ｌ２２Ｏ−基であり、
Ｘ２２が、酸素原子又は−Ｎ（Ｒｘ２２）−基であり、
Ｒｘ２２が、炭素数１〜６のアルキル基であり、
Ｌ２２が、炭素数１〜３０のアルキレン基、炭素数６〜３０のアリーレン基、炭素数７〜３０のアルキレンアリーレン基、炭素数８〜３０のアルキレンアリーレンアルキレン基、炭素数２〜３０のアルキレンオキシアルキレン基、又は炭素数３〜３０のアルキレンポリオキシアルキレン基であり、
式（３）中、
Ｚ３１が、炭素数２〜３０の（ｎ＋１）価の有機基であり、
Ｚ３２が、炭素数２〜１００の（ｍ＋１）価の有機基である＜４＞に記載のゲル粒子の水分散物。【００１９】
＜６＞  式（２）中のＸ２１が、−Ｃ（＝Ｏ）Ｘ２２Ｌ２２Ｏ−基である＜４＞又は＜５＞に記載のゲル粒子の水分散物。【００２０】
＜７＞  親水性基が、カルボキシル基、カルボキシル基の塩、スルホ基、スルホ基の塩、硫酸基、硫酸基の塩、ホスホン酸基、ホスホン酸基の塩、リン酸基、リン酸基の塩、アンモニウム塩基、ベタイン基、及びアルキレンオキシ基からなる群から選択される少なくとも１種である＜１＞〜＜６＞のいずれか１つに記載のゲル粒子の水分散物。【００２１】
＜８＞  三次元架橋構造が、式（Ｗ）で表される構造単位を含む＜１＞〜＜７＞のいずれか１つに記載のゲル粒子の水分散物。【００２２】
【化３】
2016152253.tif 000005
【００２３】
式（Ｗ）中のＲＷ１は、水素原子又は炭素数１〜６のアルキル基を表す。
式（Ｗ）中のＷ１は、カルボキシル基、カルボキシル基の塩、−Ｃ（＝Ｏ）ＮＨ−ＲＷ２−ＳＯ３Ｈ基、−Ｃ（＝Ｏ）ＮＨ−ＲＷ３−ＳＯ３Ｈ基の塩、−Ｃ（＝Ｏ）ＮＨ−ＲＷ４−ＯＳＯ３Ｈ基、−Ｃ（＝Ｏ）ＮＨ−ＲＷ５−ＯＳＯ３Ｈ基の塩、又は−Ｃ（＝Ｏ）Ｏ−（ＲＷ６Ｏ）ｎｗ−ＲＷ７基を表す。
ＲＷ２、ＲＷ３、ＲＷ４、ＲＷ５、及びＲＷ６は、それぞれ独立に、炭素数１〜１０のアルキレン基を表し、ＲＷ７は、炭素数１〜１０のアルキル基を表し、ｎｗは、１〜２００の整数を表す。【００２４】
＜９＞  ゲル粒子が、重合性モノマーを内包している＜１＞〜＜８＞のいずれか１つに記載のゲル粒子の水分散物。
＜１０＞  重合性モノマーが、（メタ）アクリレートモノマーである＜９＞に記載のゲル粒子の水分散物。
＜１１＞  光重合開始剤は、水への溶解度が２５℃において１．０質量％以下である＜１＞〜＜１０＞のいずれか１つに記載のゲル粒子の水分散物。
＜１２＞  光重合開始剤が、アシルホスフィンオキシド化合物である＜１＞〜＜１１＞のいずれか１つに記載のゲル粒子の水分散物。
＜１３＞  ゲル粒子が、増感剤を内包している＜１＞〜＜１２＞のいずれか１つに記載のゲル粒子の水分散物。
＜１４＞  インクジェット記録に用いられる＜１＞〜＜１３＞のいずれか１つに記載のゲル粒子の水分散物。
＜１５＞  ゲル粒子の全固形分量が、水分散物の全固形分量に対し、５０質量％以上である＜１＞〜＜１４＞のいずれか１つに記載のゲル粒子の水分散物。
＜１６＞  三次元架橋構造は、式（１）で表される構造単位及びイソシアネート基を含むイソシアネート基含有ポリマーと、水と、の反応生成物の構造を含む＜１＞〜＜１５＞のいずれか１つに記載のゲル粒子の水分散物。【００２５】
＜１７＞  ＜１６＞に記載のゲル粒子の水分散物を製造する方法であって、
式（１）で表される構造単位及びイソシアネート基を含むイソシアネート基含有ポリマーを準備する準備工程と、
イソシアネート基含有ポリマー、光重合開始剤、及び有機溶媒を含む油相成分と、水を含む水相成分と、を混合し、乳化させて乳化物を得る乳化工程と、
乳化物を加熱することにより、イソシアネート基含有ポリマーと水とを反応させてゲル粒子の水分散物を得るゲル化工程と、
を有するゲル粒子の水分散物の製造方法。【００２６】
＜１８＞  ＜１＞〜＜１６＞のいずれか１つに記載のゲル粒子の水分散物を、記録媒体上に付与する付与工程と、
記録媒体上に付与されたゲル粒子の水分散物に、活性エネルギー線を照射する照射工程と、
を有する画像形成方法。
【発明の効果】
【００２７】
本発明の一実施形態によれば、基材との密着性に優れた膜を形成できるゲル粒子の水分散物及びその製造方法が提供される。
また、本発明の一実施形態によれば、記録媒体との密着性に優れた画像を形成できる画像形成方法が提供される。
【発明を実施するための形態】
【００２８】
以下、本発明の具体的な実施形態について詳細に説明するが、本発明は、以下の実施形態に何ら限定されるものではない。
【００２９】
本明細書において、「〜」を用いて示された数値範囲は、「〜」の前後に記載される数値をそれぞれ最小値及び最大値として含む範囲を示す。
本明細書において、組成物中の各成分の量は、組成物中に各成分に該当する物質が複数存在する場合は、特に断らない限り、組成物中に存在する当該複数の物質の合計量を意味する。
本明細書において、「工程」との用語は、独立した工程だけではなく、他の工程と明確に区別できない場合であってもその工程の所期の目的が達成されれば、本用語に含まれる。
【００３０】
本明細書において、「光」は、γ線、β線、電子線、紫外線、可視光線、赤外線といった活性エネルギー線を包含する概念である。
本明細書では、紫外線を、「ＵＶ（Ultra Violet）光」ということがある。
本明細書では、ＬＥＤ（Light Emitting Diode）光源から生じた光を、「ＬＥＤ光」ということがある。
本明細書において、「（メタ）アクリル酸」は、アクリル酸及びメタクリル酸の両方を包含する概念であり、「（メタ）アクリレート」は、アクリレート及びメタクリレートの両方を包含する概念であり、「（メタ）アクリロイル基」は、アクリロイル基及びメタクリロイル基の両方を包含する概念である。
本明細書において、化学式中の「＊」は、結合位置を示す。
【００３１】
〔ゲル粒子の水分散物〕
本開示のゲル粒子の水分散物（以下、「本開示の水分散物」又は単に「水分散物」と称することがある）は、下記式（１）で表される構造単位（以下、「単位（１）」ともいう）及びウレア結合（−ＮＨＣ（＝Ｏ）ＮＨ−結合）を含む三次元架橋構造を有し、親水性基及び重合性基を有し、光重合開始剤を内包しているゲル粒子が、水に分散されている水分散物である。
【００３２】
【化４】
2016152253.tif 000006
【００３３】
式（１）中のＲ１は、水素原子又はアルキル基を表す。
式（１）中のＸ１は、水素原子、ハロゲン原子、水酸基、アルキル基、シアノ基、ラクタム基、−Ｃ（＝Ｏ）Ｘ２Ｒ２基、−ＯＣ（＝Ｏ）Ｒ３基、又はアリール基を表す。
Ｘ２は、酸素原子又は−Ｎ（ＲＸ２）−基を表す。ＲＸ２は、ヘテロ原子を含んでもよい炭化水素基又は水素原子を表す。
Ｒ２は、ヘテロ原子を含んでもよい炭化水素基又は水素原子を表す。但し、Ｘ２が酸素原子であるときは、Ｒ２が水素原子であることはない。
Ｒ３は、ヘテロ原子を含んでもよい炭化水素基を表す。
【００３４】
本開示の水分散物によれば、基材との密着性に優れた膜を形成できる。
より詳細には、本開示の水分散物では、ゲル粒子が、重合性基を有し、かつ、光重合開始剤を内包していることにより、従来の光硬化性組成物（例えば光硬化性インク）と比較して、重合性基と光重合開始剤との距離が近いので、活性エネルギー線の照射に対する硬化感度（以下、単に「感度」ともいう）が向上する。更に、光重合開始剤がゲル粒子に内包された状態で分散されていることにより、ゲル粒子に内包されていない光重合開始剤が分散されている場合と比較して、光重合開始剤の沈降が抑制され、優れた感度が維持される。本開示の水分散物によれば、これらの理由により、基材との密着性に優れた膜（硬化膜）を形成できる。
更に、ゲル粒子は、単位（１）及びウレア結合を含む三次元架橋構造を有している。この三次元架橋構造は、単位（１）及びウレア結合の少なくとも一方を有しない三次元架橋構造と比較して、強固な構造である。ゲル粒子が、かかる強固な三次元架橋構造を有していることにより、光硬化時における膜の硬化収縮が抑制される。これにより、硬化収縮に伴う密着性の低下が抑制される。補足すると、光硬化時における膜の硬化収縮が顕著であると、膜と基材との密着性が低下する傾向となる。
【００３５】
本開示の水分散物に対し、特開２０１３−１９９６０２号公報に記載のインクジェット用インク組成物中の樹脂エマルション、及び、特開２０００−１３６２１１号公報に記載の水性エマルションは、いずれも三次元架橋構造を有しておらず、ゲル粒子ではない。
また、特開２０１１−２１３１１４号公報に記載の発色感光性組成物中のミクロゲルは、重合性基を有していない。また、このミクロゲルは、単位（１）を有していない。
従って、いずれの文献の技術によって形成された硬化膜も、本開示の水分散物を用いて形成された硬化膜と比較して、基材との密着性に劣ると考えられる。
【００３６】
更に、本開示の水分散物によれば、硬度（例えば鉛筆硬度）に優れた膜を形成できる。
この理由は、前述のとおり、ゲル粒子が、重合性基を有し、かつ、光重合開始剤を内包していることにより、硬化感度が向上するためと考えられる。
【００３７】
更に、本開示の水分散物は硬化感度に優れるため、本開示の水分散物によれば、基材に対する定着性に優れ、耐水性及び耐溶剤性にも優れた膜を形成することができる。
ここで、「膜の定着性」は、基材に形成された膜を露光する場合における、膜のべたつきがなくなるまでの露光量によって評価される性質である。
【００３８】
また、粒子の水分散物に関し、再分散性が求められることがある。
ここで、「再分散性」とは、水分散物中の水が蒸発して形成された固化物に対し、水系液体（例えば、水、水溶液、水分散物等）を供給することにより、固化物中の粒子が水系液体中に再び分散する性質を指す。上記固化物の例として、塗布ヘッド又はインクジェットヘッドに形成された水分散物の固化物が挙げられる。
本開示の水分散物によれば、上述した再分散性も向上する。この理由は、粒子が三次元架橋構造を有すること（即ち、ゲル粒子であること）により、個々の粒子の構造が強固となり、その結果、粒子同士の凝集又は合一が抑制されるためと考えられる。
このため、水分散物中の水が蒸発して固化物が形成された場合でも、固化物に対して水系液体（例えば、水、水分散物、水溶液）を供給することにより、固化物中の粒子を水系液体中に容易に再分散させることができると考えられる。
なお、ゲル粒子の分散性及び再分散性には、ゲル粒子に含まれる親水性基も当然に寄与している。
【００３９】
また、本開示の水分散物では、上述したとおり、粒子同士（ゲル粒子同士）の凝集が抑制されるので、本開示の水分散物は、保存安定性にも優れる。
【００４０】
また、ゲル粒子が光重合開始剤を内包することは、光重合開始剤として、水に対する溶解性が低い光重合開始剤（例えば、水への溶解度が２５℃において１．０質量％以下である光重合開始剤（例えばアシルホスフィンオキシド化合物））を使いやすいという利点も有する。
即ち、ゲル粒子が光重合開始剤を内包することは、使用する光重合開始剤の選択の幅が広いという利点も有する。
【００４１】
水に対する溶解性が低い光重合開始剤として、アシルホスフィンオキシド化合物（例えば、モノアシルホスフィンオキシド化合物、ビスアシルホスフィンオキシド化合物、好ましくはビスアシルホスフィンオキシド化合物。以下同じ。）が挙げられる。
アシルホスフィンオキシド化合物は、活性エネルギー線の照射に対する硬化感度に特に優れた光重合開始剤である。しかし、アシルホスフィンオキシド化合物は水に対する溶解性が低いため、従来は、水系の組成物には含有させにくい（例えば、含有させるにしてもあまり多くの量を含有させることができない）という問題があった。
本開示の水分散物では、ゲル粒子が光重合開始剤を内包することにより、光重合開始剤として、光に対する感度に優れるが水への溶解性が低い、アシルホスフィンオキシド化合物を選択することができる。
光重合開始剤が、アシルホスフィンオキシド化合物である場合、光に対する感度、特に、ＬＥＤ光に対する感度が向上する。
ＬＥＤ光の波長としては、３５５ｎｍ、３６５ｎｍ、３８５ｎｍ、３９５ｎｍ、又は４０５ｎｍが好ましい。
【００４２】
また、ゲル粒子は、光重合開始剤以外の成分（重合性モノマー、増感剤、等）を内包することもできる。
本開示の水分散物は、水に対する溶解性が低い物質をゲル粒子に内包させることにより、水に対する溶解性が低い物質を、水系の組成物である水分散液中に含有させることができる。このことが本開示の水分散物の利点の一つである。
【００４３】
＜内包＞
本明細書中において、「光重合開始剤がゲル粒子に内包されている」とは、光重合開始剤がゲル粒子の内部に含まれていることを意味する。ここでいう「ゲル粒子の内部」とは、三次元架橋構造の空隙を意味する。
本開示の水分散液では、膜の硬化感度の観点から、光重合開始剤の内包率（質量％）が、１０質量％以上であることが好ましく、５０質量％以上であることがより好ましく、７０質量％以上が更に好ましく、８０質量％以上が更に好ましく、９０質量％以上が更に好ましく、９５質量％以上が更に好ましく、９７質量％以上が更に好ましく、９９質量％以上が特に好ましい。
水分散液に光重合開始剤が２種以上含まれる場合、少なくとも１種類の光重合開始剤の内包率が上記の範囲であることが好ましい。
ここで、光重合開始剤の内包率（質量％）とは、水分散物中の光重合開始剤の全量に対する、ゲル粒子に内包されている光重合開始剤の量を意味し、以下のようにして求められた値を指す。
【００４４】
−光重合開始剤の内包率（質量％）の測定方法−
以下の操作を、液温２５℃の条件で行う。
以下の操作は、水分散物が顔料を含有していない場合には、この水分散物をそのまま用いて行い、水分散物が顔料を含有している場合には、遠心分離によって水分散物から顔料を除去し、顔料が除去された水分散物に対して行う。
【００４５】
まず、光重合開始剤の内包率（質量％）の測定対象である水分散物から、同質量の試料を２つ（以下、「試料１」及び「試料２」とする）採取する。
試料１に対し、この試料１中の全固形分に対して１００質量倍のテトラヒドロフラン（ＴＨＦ）を加えて混合し、希釈液を調製する。得られた希釈液に対し、８００００ｒｐｍ（round per minute；以下同じ。）、４０分の条件の遠心分離を施す。遠心分離によって生じた上澄み液（以下、「上澄み液１」とする）を採取する。この操作により、試料１に含まれていた全ての光重合開始剤が、上澄み液１中に抽出されると考えられる。採取された上澄み液１中に含まれる光重合開始剤の質量を、液体クロマトグラフィー（例えば、Ｗａｔｅｒｓ社製の液体クロマトグラフィー装置）によって測定する。得られた光重合開始剤の質量を、「光重合開始剤の全量」とする。
また、試料２に対し、上記希釈液に施した遠心分離と同じ条件の遠心分離を施す。遠心分離によって生じた上澄み液（以下、「上澄み液２」とする）を採取する。この操作により、試料２において、ゲル粒子に内包されていなかった（即ち、遊離していた）光重合開始剤が、上澄み液２中に抽出されると考えられる。採取された上澄み液２中に含まれる光重合開始剤の質量を、液体クロマトグラフィー（例えば、株式会社島津製作所製の液体クロマトグラフィー装置）によって測定する。得られた光重合開始剤の質量を、「光重合開始剤の遊離量」とする。
上記「光重合開始剤の全量」及び上記「光重合開始剤の遊離量」に基づき、下記式に従って、光重合開始剤の内包率（質量％）を求める。
光重合開始剤の内包率（質量％）  ＝  （（光重合開始剤の全量−光重合開始剤の遊離量）／光重合開始剤の全量）×１００
【００４６】
水分散物が２種以上の光重合開始剤を含む場合には、２種以上の光重合開始剤の合計量を「光重合開始剤の全量」とし、２種以上の光重合開始剤の遊離量の合計を「光重合開始剤の遊離量」として２種以上の光重合開始剤全体の内包率を求めてもよく、いずれか１種の光重合開始剤の量を「光重合開始剤の全量」とし、上記いずれか１種の光重合開始剤の遊離量を「光重合開始剤の遊離量」として上記いずれか１種の光重合開始剤の内包率を求めてもよい。
【００４７】
水分散物中において、光重合開始剤以外の成分がゲル粒子に内包されているか否かについても、光重合開始剤が内包されているか否かを調べる方法と同様の方法によって確認することができる。
但し、分子量１０００以上の化合物については、上記の上澄み液１及び上澄み液２に含まれる化合物の質量を、ゲルパーミエーションクロマトグラフィー（ＧＰＣ）によって測定し、それぞれ「化合物の全量」及び「化合物の遊離量」とし、化合物の内包率（質量％）を求める。
【００４８】
＜三次元架橋構造＞
本開示において、「三次元架橋構造」とは、架橋によって形成された立体的な網目構造を指す。本開示の水分散物では、粒子内で三次元架橋構造が形成されることにより、ゲル粒子が形成されている。
即ち、本明細書中において、粒子が三次元架橋構造を有することと、粒子がゲル粒子であることとは同義である。
【００４９】
ゲル粒子中における三次元架橋構造の含有量は、ゲル粒子の全固形分量に対し、好ましくは１０質量％〜９８質量％であり、より好ましくは２０質量％〜９５質量％であり、更に好ましくは３０質量％〜９０質量％であり、更に好ましくは３０質量％〜８０質量％であり、特に好ましくは３０質量％〜７０質量％である。
【００５０】
本開示の水分散物が三次元架橋構造を有するゲル粒子を含むことは、以下のようにして確認する。以下の操作を、液温２５℃の条件で行う。以下の操作は、水分散物が顔料を含有していない場合にはこの水分散物をそのまま用いて行い、水分散物が顔料を含有している場合には、まず、遠心分離によって水分散物から顔料を除去し、顔料が除去された水分散物に対して行う。
【００５１】
まず、水分散物から試料を採取する。採取した試料に対し、この試料中の全固形分に対して１００質量倍のテトラヒドロフラン（ＴＨＦ）を加えて混合し、希釈液を調製する。得られた希釈液に対し、８００００ｒｐｍ、４０分の条件の遠心分離を施す。遠心分離後に、残渣があるかどうかを目視で確認する。残渣がある場合、この残渣を水で再分散させて再分散液を調製し、得られた再分散液について、湿式粒度分布測定装置（ＬＡ−９１０、（株）堀場製作所製）を用い、光散乱法によって粒度分布を測定する。
以上の操作によって粒度分布が確認できた場合を、水分散物が三次元架橋構造を有するゲル粒子を含むと判断する。
【００５２】
三次元架橋構造は、式（１）で表される構造単位及びウレア結合（−ＮＨＣ（＝Ｏ）ＮＨ−結合）を含む限りにおいて特に制限はないが、上記式（１）で表される構造単位及びイソシアネート基（即ち、−Ｎ＝Ｃ＝Ｏ基）を含むイソシアネート基含有ポリマーと、水と、の反応生成物の構造（即ち、イソシアネート基含有ポリマーと水との反応によって得られた構造）を含むことが好ましい。
即ち、ここでいうイソシアネート基含有ポリマーは、三次元架橋構造の原料のうちの一つである。イソシアネート基含有ポリマーの好ましい態様については後述する。
【００５３】
また、本開示において、重合性基を有するゲル粒子とは、三次元架橋構造に含まれる重合性基、及び、三次元架橋構造に含まれない重合性基の少なくとも一方を有するゲル粒子を意味する。
即ち、ゲル粒子において、重合性基は、三次元架橋構造の一部として存在していてもよいし、三次元架橋構造以外の部分として存在していてもよい。
【００５４】
ここで、「重合性基が三次元架橋構造以外の部分として存在する」とは、ゲル粒子に、三次元架橋構造とは別に、重合性基を有するモノマー（以下、「重合性モノマー」ともいう）が含まれていることを指す。
いずれの場合においても、重合性基は、ゲル粒子の表面部分（水との接触部分）に存在していることが好ましい。
ゲル粒子が重合性基を有するか否かは、例えば、フーリエ変換赤外線分光測定（ＦＴ−ＩＲ）分析によって確認することができる。
重合性モノマーの具体例については後述する。
【００５５】
重合性基としては、エチレン性二重結合を含む基が好ましく、ビニル基及び１−メチルビニル基の少なくとも一方を含む基がより好ましい。
重合性基としては、膜の密着性、膜の硬度、及び、定着性（即ち、光硬化時の反応性）等の観点から、（メタ）アクリロイル基が特に好ましい。
【００５６】
また、本開示において、親水性基を有するゲル粒子とは、三次元架橋構造に含まれる親水性基、及び、三次元架橋構造に含まれない親水性基の少なくとも一方を有するゲル粒子を意味する。
即ち、ゲル粒子において、親水性基は、三次元架橋構造の一部として存在していてもよいし、三次元架橋構造以外の部分として存在していてもよい。
ここで、「親水性基が三次元架橋構造以外の部分として存在する」とは、ゲル粒子に、三次元架橋構造とは別に、親水性基を有する化合物が含まれていることを指す。
いずれの場合においても、親水性基は、ゲル粒子の表面部分（水との接触部分）に存在していることが好ましい。
【００５７】
ゲル粒子に含まれる親水性基としては、ゲル粒子の分散性及び水分散物の保存安定性の観点から、カルボキシル基、カルボキシル基の塩、スルホ基、スルホ基の塩、硫酸基、硫酸基の塩、ホスホン酸基、ホスホン酸基の塩、リン酸基、リン酸基の塩、アンモニウム塩基、ベタイン基、又はアルキレンオキシ基が好ましい。
ゲル粒子は、親水性基を１種のみ有していてもよいし、２種以上有していてもよい。
また、上述のカルボキシル基の塩、スルホ基の塩、硫酸基の塩、ホスホン酸基の塩、及びリン酸基の塩は、ゲル粒子の製造過程で、中和によって形成された塩であってもよい。
また、上述のカルボキシル基の塩、スルホ基の塩、硫酸基の塩、ホスホン酸基の塩、及びリン酸基の塩は、それぞれ、アルカリ金属塩（例えば、ナトリウム塩、カリウム塩）であることが好ましい。
【００５８】
ゲル粒子に含まれる親水性基としては、ゲル粒子の分散性及び水分散物の保存安定性の観点から、カルボキシル基の塩、スルホ基の塩、硫酸基の塩、及びアルキレンオキシ基からなる群から選択される少なくとも１種の基であることが特に好ましい。
【００５９】
本開示の水分散物において、ゲル粒子の体積平均粒子径は、０．０５μｍ〜０．６０μｍであることが好ましい。
ゲル粒子の体積平均粒子径が０．０５μｍ以上であると、ゲル粒子をより製造し易く、また、水分散物の保存安定性もより向上する。
ゲル粒子の体積平均粒子径は、０．１０μｍ以上であることがより好ましい。
一方、ゲル粒子の体積平均粒子径が０．６０μｍ以下であると、水分散物の、再分散性、吐出性、及び保存安定性がより向上する。
ゲル粒子の体積平均粒子径は、水分散物の再分散性をより向上させる観点から、０．５０μｍ以下であることがより好ましく、０．４０μｍ以下であることが更に好ましく、０．３０μｍ以下であることが特に好ましい。
【００６０】
本明細書中において、ゲル粒子の体積平均粒子径は、光散乱法によって測定された値を指す。
光散乱法によるゲル粒子の体積平均粒子径の測定は、例えば、ＬＡ−９１０（株式会社堀場製作所製）を用いて行う。
【００６１】
本開示の水分散物は、基材（例えば記録媒体）に対して膜（例えば画像）を形成するための液体として好適に用いることができる。
かかる液体としては、記録媒体としての基材に対して画像を形成するためインク組成物（例えばインクジェット記録用インク組成物）、基材に対して塗膜を形成するための塗布液、等が挙げられる。
本開示の水分散物は、特に、インクジェット記録に用いられること（即ち、本開示の水分散物が、インクジェット記録用インク組成物であること）が好ましい。
本開示の水分散物の用途の一つであるインク組成物（好ましくはインクジェット記録用インク組成物）としては、色材を含有するインク組成物であっても、色材を含有しない透明のインク組成物（「クリアインク」等と呼ばれることもある）であってもよい。
本開示の水分散物の別の用途である塗布液についても同様である。
【００６２】
膜を形成するための基材としては特に限定されず、公知の基材を使用することができる。
基材としては、例えば、紙、プラスチック（例えば、ポリエチレン、ポリプロピレン、ポリスチレン等）がラミネートされた紙、金属板（例えば、アルミニウム、亜鉛、銅等の金属の板）、プラスチックフィルム（例えば、ポリ塩化ビニル（ＰＶＣ）樹脂、二酢酸セルロース、三酢酸セルロース、プロピオン酸セルロース、酪酸セルロース、酢酸酪酸セルロース、硝酸セルロース、ポリエチレンテレフタレート（ＰＥＴ）、ポリエチレン（ＰＥ）、ポリスチレン（ＰＳ）、ポリプロピレン（ＰＰ）、ポリカーボネート（ＰＣ）、ポリビニルアセタール、アクリル樹脂等のフィルム）、上述した金属がラミネートされ又は蒸着された紙、上述した金属がラミネートされ又は蒸着されたプラスチックフィルム等が挙げられる。
【００６３】
本開示の水分散物は、基材に対する密着性に優れた膜を形成できるため、非吸収性の基材に対して膜を形成する用途に好適に特に好適である。
非吸収性の基材としては、ＰＶＣ基材、ＰＳ基材、ＰＣ基材、ＰＥＴ基材、グリコール変性ＰＥＴ基材、ＰＥ基材、ＰＰ基材、アクリル樹脂基材等のプラスチック基材が好ましい。
【００６４】
以下、本開示の水分散物の各成分について説明する。
【００６５】
＜ゲル粒子＞
本開示の水分散物は、水に分散されたゲル粒子を含む。
ゲル粒子は、下記式（１）で表される構造単位及びウレア結合を含む三次元架橋構造を有し、親水性基及び重合性基を有し、光重合開始剤を内包している。
以下、三次元加工構造の構成要素について説明する。
【００６６】
（式（１）で表される構造単位）
三次元架橋構造は、式（１）で表される構造単位（単位（１））を含む。これにより、三次元架橋構造が強固となる。
三次元架橋構造の好ましい態様は、単位（１）を含む主鎖を有する態様である。
【００６７】
【化５】
2016152253.tif 000007
【００６８】
式（１）中のＲ１は、水素原子又はアルキル基を表す。
式（１）中のＸ１は、水素原子、ハロゲン原子、水酸基、アルキル基、シアノ基、ラクタム基、−Ｃ（＝Ｏ）Ｘ２Ｒ２基、−ＯＣ（＝Ｏ）Ｒ３基、又はアリール基を表す。
Ｘ２は、酸素原子又は−Ｎ（ＲＸ２）−基を表す。ＲＸ２は、ヘテロ原子を含んでもよい炭化水素基又は水素原子を表す。
Ｒ２は、ヘテロ原子を含んでもよい炭化水素基又は水素原子を表す。但し、Ｘ２が酸素原子であるときは、Ｒ２が水素原子であることはない。また、Ｒ２及びＲＸ２は、互いに結合し、環を形成してもよい。
Ｒ３は、ヘテロ原子を含んでもよい炭化水素基を表す。
【００６９】
Ｘ１としては、硬化膜の密着性及び硬度をより向上させる観点から、−Ｃ（＝Ｏ）Ｘ２Ｒ２基が特に好ましい。
Ｘ１が−Ｃ（＝Ｏ）Ｘ２Ｒ２基である場合の単位（１）は、下記式（１Ａ）で表される構造単位（「単位（１Ａ）」ともいう）である。
【００７０】
【化６】
2016152253.tif 000008
【００７１】
式（１Ａ）中、Ｒ１、Ｒ２、及びＸ２は、それぞれ、式（１）中の、Ｒ１、Ｒ２、及びＸ２と同義である。
【００７２】
以下、式（１）についてさらに説明する。
Ｒ１は、水素原子又はアルキル基を表す。
Ｒ１としては、水素原子又は炭素数１〜１０（より好ましくは１〜６、さらに好ましくは１〜３）のアルキル基が好ましく、水素原子、メチル基、又はエチル基がより好ましく、水素原子又はメチル基が特に好ましい。
【００７３】
Ｘ１は、水素原子、ハロゲン原子、水酸基、アルキル基、シアノ基、ラクタム基、−Ｃ（＝Ｏ）Ｘ２Ｒ２基、−ＯＣ（＝Ｏ）Ｒ３基、又はアリール基を表す。
Ｘ１で表されるハロゲン原子としては、フッ素原子、塩素原子、臭素原子、又はヨウ素原子が好ましく、フッ素原子、塩素原子、又は臭素原子がより好ましく、フッ素原子又は塩素原子が特に好ましい。
Ｘ１で表されるアルキル基としては、炭素数１〜１０（より好ましくは炭素数１〜６、さらに好ましくは炭素数１〜３）のアルキル基が好ましく、メチル基又はエチル基がより好ましく、メチル基が特に好ましい。
Ｘ１で表されるラクタム基としては、４員環〜１０員環構造を有するラクタム基が好ましく、５員環〜１０員環構造を有するラクタム基が好ましく、５員環〜９員環構造を有するラクタム基がより好ましく、５員環〜８員環構造を有するラクタム基が更に好ましく、５員環構造又は７員環構造を有するラクタム基が特に好ましい。
【００７４】
Ｘ１で表される−Ｃ（＝Ｏ）Ｘ２Ｒ２基において、Ｘ２は、酸素原子又は−Ｎ（ＲＸ２）−基を表す。ＲＸ２は、ヘテロ原子を含んでもよい炭化水素基又は水素原子を表す。
【００７５】
式（１）において、「ヘテロ原子を含んでもよい炭化水素基」における、ヘテロ原子を含む炭化水素基とは、炭素原子と水素原子とからなる基のうちの一部の炭素原子がヘテロ原子に置き換わった構造の基を意味する。
ヘテロ原子としては、酸素原子、窒素原子、又は硫黄原子が好ましく、酸素原子又は窒素原子がより好ましい。
なお、本明細書中において、式（１）以外の式（例えば、式（２）及び式（３））における「ヘテロ原子を含んでもよい炭化水素基」の意味及び好ましい範囲も、式（１）における「ヘテロ原子を含んでもよい炭化水素基」の意味及び好ましい範囲と同様である。
【００７６】
ヘテロ原子を含んでもよい炭化水素基の炭素数は、１〜３０が好ましく、１〜２５がより好ましく、１〜１８が特に好ましい。
【００７７】
ヘテロ原子を含んでもよい炭化水素基の具体例としては、炭素数１〜３０のアルキル基、炭素数２〜３０のアルコキシアルキル基、炭素数３〜３０のポリアルコキシアルキル基、炭素数７〜３０のアリールオキシアルキル基、炭素数１〜３０のアミノアルキル基、炭素数２〜３０のモノアルキルアミノアルキル基、炭素数３〜３０のジアルキルアミノアルキル基、等が挙げられる。
【００７８】
ＲＸ２としては、水素原子、又は、炭素数１〜１０（好ましくは炭素数１〜６、より好ましくは炭素数１〜３）のアルキル基が好ましく、水素原子又はメチル基がより好ましい。
【００７９】
−Ｃ（＝Ｏ）Ｘ２Ｒ２基において、Ｘ２としては、酸素原子、−ＮＨ−基、又は−Ｎ（ＣＨ３）−基が好ましく、酸素原子又は−Ｎ（ＣＨ３）−基がより好ましい。
−Ｃ（＝Ｏ）Ｘ２Ｒ２基において、Ｒ２としては、炭素数１〜３０のアルキル基、炭素数２〜３０のアルコキシアルキル基、炭素数３〜３０のポリアルコキシアルキル基、炭素数７〜３０のアリールオキシアルキル基、炭素数１〜３０のアミノアルキル基、炭素数２〜３０のモノアルキルアミノアルキル基、又は炭素数３〜３０のジアルキルアミノアルキル基が好ましい。
【００８０】
上記Ｒ２の好ましい態様の一つである炭素数１〜３０のアルキル基は、直鎖アルキル基であっても、分岐アルキル基であっても、環状アルキル基であってもよいが、硬化膜の硬度及び密着性をより向上させる観点から、炭素数６〜３０（好ましくは炭素数６〜２５、より好ましくは炭素数６〜１８、更に好ましくは６〜１２）の環状アルキル基が特に好ましい。
硬化膜の硬度及び密着性をより向上させる観点から、Ｒ２としては、炭素数６〜３０（好ましくは炭素数６〜２５、より好ましくは炭素数６〜１８、更に好ましくは６〜１２）の環状アルキル基、又は、炭素数７〜３０（好ましくは炭素数７〜２５、より好ましくは炭素数７〜１８、更に好ましくは７〜１２）のアリールオキシアルキル基が特に好ましい。
【００８１】
Ｘ１で表される−ＯＣ（＝Ｏ）Ｒ３基において、Ｒ３としては、炭素数１〜１０のアルキル基がより好ましく、炭素数１〜６のアルキル基がより好ましく、炭素数１〜３のアルキル基が特に好ましい。
【００８２】
Ｘ１で表されるアリール基としては、フェニル基及びナフチル基が挙げられ、フェニル基が好ましい。
アリール基は、無置換アリール基であっても置換アリール基であってもよい。
置換アリール基における置換基としては、ハロゲン原子（好ましくは、フッ素原子、塩素原子、又は臭素原子；より好ましくは、フッ素原子又は塩素原子）、炭素数１〜３のアルキル基、炭素数１〜３のアルコキシ基、等が挙げられる。置換基としては、フッ素原子、塩素原子、メチル基、又はメトキシ基が好ましい。アリール基が置換基を有する場合の置換基の数は、１〜５が好ましく、１〜３がより好ましく、１又は２が更に好ましく、１が特に好ましい。
【００８３】
式（１）における各基の好ましい組み合わせとしては、
Ｒ１が、水素原子又は炭素数１〜１０（より好ましくは１〜６、さらに好ましくは１〜３）のアルキル基であり、
Ｘ１が、水素原子、ハロゲン原子、水酸基、炭素数１〜１０（より好ましくは１〜６、さらに好ましくは１〜３）のアルキル基、シアノ基、ラクタム基（好ましくは、５員環〜１０員環構造を有するラクタム基）、−Ｃ（＝Ｏ）Ｘ２Ｒ２基、−ＯＣ（＝Ｏ）Ｒ３基、又はアリール基であり、
Ｘ２が、酸素原子又は−Ｎ（ＲＸ２）−基であり、
ＲＸ２が、水素原子又は炭素数１〜１０（より好ましくは炭素数１〜６、さらに好ましくは炭素数１〜３）のアルキル基であり、
Ｒ２が、水素原子、炭素数１〜３０のアルキル基、炭素数２〜３０のアルコキシアルキル基、炭素数３〜３０のポリアルコキシアルキル基、炭素数７〜３０のアリールオキシアルキル基、炭素数１〜３０のアミノアルキル基、炭素数２〜３０のモノアルキルアミノアルキル基、又は炭素数３〜３０のジアルキルアミノアルキル基であり、
Ｒ３が、炭素数１〜６のアルキル基である組み合わせが挙げられる。
【００８４】
式（１）中のＸ１のうち、−Ｃ（＝Ｏ）Ｘ２Ｒ２基の具体例（＊は結合位置を示す）を以下に示す。但し、本発明はこれらの具体例に限定されない。
【００８５】
【化７】
2016152253.tif 000009
【００８６】
式（１）中のＸ１のうち、−Ｃ（＝Ｏ）Ｘ２Ｒ２基以外の基の具体例（＊は結合位置を示す）を以下に示す。但し、本発明はこれらの具体例に限定されない。
【００８７】
【化８】
2016152253.tif 000010
【００８８】
三次元架橋構造に含まれる式（１）で表される構造単位（単位（１））は、１種のみであっても２種以上であってもよい。
三次元架橋構造中における単位（１）の含有量（２種以上である場合には総含有量。以下同じ。）は、硬化膜の密着性及び硬度の観点から、三次元架橋構造の全量に対し、５０質量％以上が好ましく、６０質量％以上がより好ましく、７０質量％以上が更に好ましく、８０質量％以上が特に好ましい。
単位（１）の含有量の上限には特に制限はない。単位（１）の含有量は、三次元架橋構造の全量に対し、１００質量％であってもよいし、１００質量％未満（好ましくは９９質量％以下、より好ましくは９５質量％以下、更に好ましくは９０質量％以下）であってもよい。
【００８９】
（ウレア結合）
また、三次元架橋構造は、ウレア結合を含む。これにより、三次元架橋構造が強固となる。
三次元架橋構造は、密着性及び硬度をより向上させる観点から、ウレア結合を含む構造単位及びウレア結合を含む基の少なくとも一方を含むことが好ましい。
ウレア結合を含む構造単位として、好ましくは、下記式（２）で表される構造単位である。
ウレア結合を含む基として、好ましくは、下記式（３）で表される基である。
三次元架橋構造は、下記式（２）で表される構造単位及び下記式（３）で表される基の両方を含んでいてもよい。
【００９０】
（式（２）で表される構造単位）
式（２）で表される構造単位（以下、「単位（２）」ともいう）は、以下のとおりであり、側鎖の部分に、ウレア結合を含んでいる。
三次元架橋構造の好ましい態様は、単位（１）及び単位（２）を含む主鎖を有する態様である。
【００９１】
【化９】
2016152253.tif 000011
【００９２】
式（２）中のＲ２１は、水素原子又はアルキル基を表す。
式（２）中のＬ２１は、ヘテロ原子を含んでもよい２価の炭化水素基を表す。
式（２）中のＸ２１は、酸素原子又は−Ｃ（＝Ｏ）Ｘ２２Ｌ２２Ｏ−基を表す。
Ｘ２２は、酸素原子又は−Ｎ（ＲＸ２２）−基を表す。ＲＸ２２は、ヘテロ原子を含んでもよい炭化水素基を表す。
Ｌ２２は、ヘテロ原子を含んでもよい２価の炭化水素基を表す。
式（２）中、ｐは、０又は１を表す。
式（２）中、＊は、結合位置を表す。
【００９３】
式（２）中のＲ２１は、式（１）中のＲ１と同義であり、好ましい範囲も同様である。
式（２）中、ｐは、硬化膜の硬度の観点から、１であることが好ましい。
【００９４】
式（２）中のＸ２１は、硬化膜の密着性及び硬度をより向上させる観点から、−Ｃ（＝Ｏ）Ｘ２２Ｌ２２Ｏ−基であることが好ましい。
Ｘ２１が−Ｃ（＝Ｏ）Ｘ２２Ｌ２２Ｏ−基である場合の単位（２）は、下記式（２Ａ）で表される構造単位（「単位（２Ａ）」ともいう）である。
【００９５】
【化１０】
2016152253.tif 000012
【００９６】
式（２Ａ）中、Ｒ２１、Ｘ２２、Ｌ２２、ｐ、及びＬ２１は、それぞれ、式（２）中の、Ｒ２１、Ｘ２２、Ｌ２２、ｐ、及びＬ２１と同義である。
【００９７】
以下、式（２）についてさらに説明する。
式（２）中のＬ２１は、ヘテロ原子を含んでもよい２価の炭化水素基を表す。
ここで、ヘテロ原子を含んでもよい２価の炭化水素基における、ヘテロ原子を含む２価の炭化水素基とは、２価の炭化水素基のうちの少なくとも一つの炭素原子がヘテロ原子に置き換わった構造の基を意味する。
ヘテロ原子としては、窒素原子、酸素原子、又は硫黄原子が好ましい。
ヘテロ原子に置き換わる前の２価の炭化水素基は、脂肪族炭化水素基、脂環族炭化水素基、及び芳香族炭化水素基のいずれであってもよいが、脂肪族炭化水素基又は脂環族炭化水素基が好ましく、脂肪族炭化水素基がより好ましく、アルキレン基が特に好ましい。
ヘテロ原子を含んでもよい２価の炭化水素基の炭素数は、１〜３０が好ましく、３〜３０がより好ましく、６〜３０が特に好ましい。
【００９８】
式（２）中のＸ２１は、酸素原子又は−Ｃ（＝Ｏ）Ｘ２２Ｌ２２Ｏ−基を表す。
Ｘ２２は、酸素原子又は−Ｎ（Ｒｘ２２）−基を表す。Ｒｘ２２は、ヘテロ原子を含んでもよい炭化水素基を表す。
Ｌ２２は、ヘテロ原子を含んでもよい２価の炭化水素基を表す。
【００９９】
ＲＸ２２で表される、ヘテロ原子を含んでもよい炭化水素基は、式（１）中のヘテロ原子を含んでもよい炭化水素基と同義である。
ＲＸ２２としては、水素原子、又は、炭素数１〜１０（好ましくは炭素数１〜６、より好ましくは炭素数１〜３）のアルキル基が好ましく、水素原子又はメチル基がより好ましい。
【０１００】
Ｌ２１及びＬ２２としては、それぞれ独立に、炭素数１〜３０のアルキレン基、炭素数６〜３０のアリーレン基、炭素数７〜３０のアルキレンアリーレン基、炭素数８〜３０のアルキレンアリーレンアルキレン基、炭素数２〜３０のアルキレンオキシアルキレン基、又は炭素数３〜３０のアルキレンポリオキシアルキレン基が好ましい。
【０１０１】
Ｌ２１としては、硬化膜の硬度及び密着性をより向上させる観点から、
炭素数６〜３０（好ましくは炭素数６〜２０、より好ましくは６〜１３）の環状アルキレン基、
炭素数６〜３０（好ましくは炭素数６〜２０、より好ましくは６〜１３）のアリーレン基、
炭素数７〜３０（好ましくは炭素数７〜２０、より好ましくは７〜１３）のアルキレンアリーレン基、
炭素数８〜３０（好ましくは炭素数８〜２０、より好ましくは８〜１３）のアルキレンアリーレンアルキレン基、
炭素数２〜３０（好ましくは炭素数７〜２０、より好ましくは７〜１３）のアルキレンオキシアルキレン基、又は
炭素数３〜３０のアルキレンポリオキシアルキレン基が好ましく、その中でも、
炭素数１〜３０（好ましくは炭素数６〜２０、より好ましくは６〜１３）の環状アルキレン基が好ましい。
【０１０２】
Ｌ２２としては、製造し易さの点から、より好ましくは、炭素数１〜３０（好ましくは炭素数１〜１０、より好ましくは１〜６）の鎖状アルキレン基、炭素数２〜３０（好ましくは炭素数２〜１０、より好ましくは２〜６）のアルキレンオキシアルキレン基、又は炭素数３〜３０（好ましくは炭素数３〜１０、より好ましくは３〜６）のアルキレンポリオキシアルキレン基であり、更に好ましくは炭素数１〜３０（好ましくは炭素数１〜１０、より好ましくは１〜６）の鎖状アルキレン基である。
Ｌ２２としては、密着性の観点から、炭素数１〜３（より好ましくは１又は２）のアルキレン基が特に好ましい。
【０１０３】
式（２）中の各基の好ましい組み合わせとしては、
Ｒ２１が、水素原子又は炭素数１〜６のアルキル基であり、
Ｌ２１が、炭素数１〜３０のアルキレン基、炭素数６〜３０のアリーレン基、炭素数７〜３０のアルキレンアリーレン基、炭素数８〜３０のアルキレンアリーレンアルキレン基、炭素数２〜３０のアルキレンオキシアルキレン基、又は炭素数３〜３０のアルキレンポリオキシアルキレン基であり、
Ｘ２１が、酸素原子又は−Ｃ（＝Ｏ）Ｘ２２Ｌ２２Ｏ−基であり、
Ｘ２２が、酸素原子又は−Ｎ（Ｒｘ２２）−基であり、
Ｒｘ２２が、炭素数１〜６のアルキル基であり、
Ｌ２２が、炭素数１〜３０のアルキレン基、炭素数６〜３０のアリーレン基、炭素数７〜３０のアルキレンアリーレン基、炭素数８〜３０のアルキレンアリーレンアルキレン基、炭素数２〜３０のアルキレンオキシアルキレン基、又は炭素数３〜３０のアルキレンポリオキシアルキレン基である組み合わせである。
【０１０４】
Ｌ２１及びＬ２２の具体例を以下に示す。但し、本発明はこれらの具体例に限定されない。
ｑ１及びｑ２は、それぞれ独立に、１〜１００から選択される整数を表す。
具体例において、＊及び＊＊は、いずれも結合位置を示す。
＊及び＊＊を両方有する例については、＊＊が、式（２）中のウレア結合側に結合する結合位置を示している。
【０１０５】
【化１１】
2016152253.tif 000013
【０１０６】
上記具体例において、Ｌ２１としてはいずれの基を用いることもできるが、硬化膜の硬度の点から、基（Ｌ−８）〜基（Ｌ−１７）が好ましく、硬化膜の硬度及び密着性の点から、基（Ｌ−１２）〜基（Ｌ−１７）がより好ましい。
上記具体例において、Ｌ２２としてはいずれの基を用いることもできるが、製造し易さの点から、基（Ｌ−１）〜基（Ｌ−７）、基（Ｌ−１８）、又は基（Ｌ−１９）が好ましい。また、Ｌ２２としては、硬化膜の密着性の観点から、基（Ｌ−１）〜基（Ｌ−７）が好ましく、基（Ｌ−１）又は基（Ｌ−２）が特に好ましい。
【０１０７】
次に、単位（２）の具体例を表す。但し、本発明はこれらの具体例に限定されない。
下記具体例において、ｑ１及びｑ２は、それぞれ独立に、１〜１００から選択される整数を表す。
【０１０８】
【化１２】
2016152253.tif 000014
【０１０９】
三次元架橋構造が式（２）で表される構造単位（単位（２））を含む場合、含まれる単位（２）は、１種のみであっても２種以上であってもよい。
三次元架橋構造が単位（２）を含む場合、三次元架橋構造中における単位（２）の含有量（２種以上である場合には総含有量）は、硬化膜の密着性及び硬度の観点から、三次元架橋構造の全量に対し、１質量％〜４０質量％が好ましく、３質量％〜３０質量％がより好ましく、３質量％〜２０質量％が更に好ましく、５質量％〜１５質量％が特に好ましい。
【０１１０】
【化１３】
2016152253.tif 000015
【０１１１】
式（３）中、Ｚ３１は、（ｎ＋１）価の有機基を表し、Ｚ３２は、（ｍ＋１）価の有機基を表す。
式（３）中、ｎは、１〜４の整数を表し、ｍは、１〜４の整数を表す。
式（３）中、＊は、結合位置を表す。
【０１１２】
式（３）中、ｎは、１〜３の整数であることが好ましく、２であることが特に好ましい。
式（３）中、ｍは、１〜３の整数であることが好ましく、２であることが特に好ましい。
【０１１３】
Ｚ３１で表される（ｎ＋１）価の有機基としては、ヘテロ原子を含んでもよい（ｎ＋１）価の炭化水素基が好ましい。
ヘテロ原子を含んでもよい炭化水素基の意味については前述したとおりである。
（ｎ＋１）価の有機基の炭素数は、２〜３０が好ましく、２〜２０がより好ましく、２〜１０が特に好ましい。
【０１１４】
Ｚ３１で表される（ｎ＋１）価の有機基の具体例を以下に示す。
具体例中、＊は、式（３）中の＊と同じ結合位置を表す。＊１及び＊２は、式（３）中の酸素原子に結合する結合位置を表す。
【０１１５】
【化１４】
2016152253.tif 000016
【０１１６】
Ｚ３２で表される（ｍ＋１）価の有機基としては、ヘテロ原子を含んでもよい（ｍ＋１）価の炭化水素基が好ましい。
ヘテロ原子を含んでもよい炭化水素基の意味については前述したとおりである。
（ｍ＋１）価の有機基の炭素数は、２〜１００が好ましく、４〜５０がより好ましく、６〜３０が特に好ましい。
【０１１７】
Ｚ３２で表される（ｍ＋１）価の有機基の具体例を以下に示す。
具体例中、＊は、結合位置を表し、Ｌは、前述の基（Ｌ−５）〜基（Ｌ−１７）のいずれか１つを表す。
【０１１８】
【化１５】
2016152253.tif 000017
【０１１９】
三次元架橋構造が式（３）で表される基（基（３））を含む場合、含まれる基（３）は、１種のみであっても２種以上であってもよい。
三次元架橋構造が基（３）を含む場合、三次元架橋構造中における基（３）の含有量（２種以上である場合には総含有量）は、硬化膜の密着性及び硬度の観点から、三次元架橋構造の全量に対し、１質量％〜４０質量％が好ましく、３質量％〜３０質量％がより好ましく、３質量％〜２０質量％が更に好ましく、５質量％〜１５質量％が特に好ましい。
【０１２０】
（式（Ｇ）で表される構造単位）
式（１）中のＸ１が−Ｃ（＝Ｏ）Ｘ２Ｒ２基である場合において、三次元架橋構造は、下記式（Ｇ）で表される構造単位（以下、「単位（Ｇ）」ともいう）を含むことも好ましい。これにより、硬化膜の密着性及び硬度がより向上する。
単位（Ｇ）を含む態様として、さらに好ましくは、単位（Ｇ）の側鎖部分に、単位（１）を含む重合体がグラフト重合されている態様である。
【０１２１】
【化１６】
2016152253.tif 000018
【０１２２】
式（Ｇ）中のＲＧ１は、水素原子又はアルキル基を表す。
式（Ｇ）中のＺＧ１は、２価の有機基を表す。
式（Ｇ）中の＊Ｇは、式（１）で表される構造単位に結合する結合位置を表す。
【０１２３】
式（Ｇ）中のＲＧ１は、式（１）中のＲ１と同義であり、好ましい範囲も同様である。
ＺＧ１で表される２価の有機基としては、ヘテロ原子を含んでもよい２価の炭化水素基が好ましい。
ヘテロ原子を含んでもよい炭化水素基の意味については前述したとおりである。
２価の有機基の炭素数は、１〜３０が好ましく、２〜２０がより好ましく、２〜１０が特に好ましい。
【０１２４】
単位（Ｇ）と単位（１）（但し、Ｘ１は−Ｃ（＝Ｏ）Ｘ２Ｒ２基）とが結合した単位は、下記式（Ｇ１）で表される構造単位（以下、「単位（Ｇ１）」ともいう）である。
【０１２５】
【化１７】
2016152253.tif 000019
【０１２６】
式（Ｇ１）中、ＲＧ１及びＺＧ１は、それぞれ、式（Ｇ）中のＲＧ１及びＺＧ１と同義である。
式（Ｇ１）中、Ｒ１、Ｒ２、及びＸ２は、それぞれ、式（１）中の、Ｒ１、Ｒ２、及びＸ２と同義である。
【０１２７】
ＺＧ１で表される２価の有機基の具体例を以下に示す。具体例中、＊１は、酸素原子との結合位置を表し、＊２は、炭素原子との結合位置を表す。
【０１２８】
【化１８】
2016152253.tif 000020
【０１２９】
単位（Ｇ１）は、例えば、東亞合成株式会社製のマクロモノマー「アロニックス（登録商標）ＡＡ−６」を用いて形成できる。
【０１３０】
三次元架橋構造が単位（Ｇ）を含む場合、含まれる単位（Ｇ）は、１種のみであっても２種以上であってもよい。
三次元架橋構造が単位（Ｇ）を含む場合、三次元架橋構造中における単位（Ｇ）の含有量（２種以上である場合には総含有量）は、硬化膜の密着性及び硬度の観点から、三次元架橋構造の全量に対し、５０質量％以上が好ましく、６０質量％以上がより好ましく、７０質量％以上が更に好ましく、８０質量％以上が特に好ましい。
単位（Ｇ）の含有量の上限には特に制限はない。単位（Ｇ）の含有量は、三次元架橋構造の全量に対し、１００質量％であってもよいし、１００質量％未満（好ましくは９９質量％以下、より好ましくは９５質量％以下、更に好ましくは９０質量％以下）であってもよい。
【０１３１】
（式（Ｗ）で表される構造単位）
三次元架橋構造は、式（Ｗ）で表される構造単位（以下、「単位（Ｗ）」ともいう）を含むことが好ましい。これにより、水分散物の保存安定性がより向上する。
単位（Ｗ）は、親水性基であるＷ１を含む。
三次元架橋構造が単位（Ｗ）を含む態様は、ゲル粒子において、親水性基が、三次元架橋構造の一部として存在している態様のうちの一つである。
【０１３２】
【化１９】
2016152253.tif 000021
【０１３３】
式（Ｗ）中のＲＷ１は、水素原子又はアルキル基を表す。
式（Ｗ）中のＷ１は、カルボキシル基、カルボキシル基の塩、スルホ基、スルホ基の塩、硫酸基、硫酸基の塩、ホスホン酸基、ホスホン酸基の塩、リン酸基、リン酸基の塩、アンモニウム塩基、ベタイン基、及びアルキレンオキシ基からなる群から選択される少なくとも１種を含む１価の基を表す。
【０１３４】
式（Ｗ）中のＲＷ１は、式（１）中のＲ１と同義であり、好ましい範囲も同様である。
【０１３５】
Ｗ１における「塩」としては、アルカリ金属塩が好ましく、ナトリウム塩又はカリウム塩がより好ましく、ナトリウム塩が特に好ましい。
【０１３６】
Ｗ１としては、カルボキシル基、カルボキシル基の塩、−Ｃ（＝Ｏ）ＮＨ−ＲＷ２−ＳＯ３Ｈ基、−Ｃ（＝Ｏ）ＮＨ−ＲＷ３−ＳＯ３Ｈ基の塩、−Ｃ（＝Ｏ）ＮＨ−ＲＷ４−ＯＳＯ３Ｈ基、−Ｃ（＝Ｏ）ＮＨ−ＲＷ５−ＯＳＯ３Ｈ基の塩、又は、−Ｃ（＝Ｏ）Ｏ−（ＲＷ６Ｏ）ｎｗ−ＲＷ７基が好ましい。
ここで、ＲＷ２〜ＲＷ６は、それぞれ独立に、炭素数１〜１０のアルキレン基を表し、ＲＷ７基は、炭素数１〜１０のアルキル基を表し、ｎｗは、１〜２００の整数を表す。
【０１３７】
ＲＷ２〜ＲＷ５で表される炭素数１〜１０のアルキレン基の炭素数は、１〜６が好ましい。
ＲＷ６で表される、炭素数１〜１０のアルキレン基の炭素数は、１〜８が好ましく、２〜４がより好ましく、２又は３が特に好ましい。
ＲＷ７で表される、炭素数１〜１０のアルキル基の炭素数は、１〜８が好ましく、１又は２が更に好ましく、１が特に好ましい。
ｎｗとして、より好ましくは２〜１５０の整数であり、特に好ましくは５０〜１５０の整数である。
【０１３８】
Ｗ１としては、保存安定性の観点から、カルボキシル基の塩、−Ｃ（＝Ｏ）ＮＨ−ＲＷ３−ＳＯ３Ｈ基の塩、−Ｃ（＝Ｏ）ＮＨ−ＲＷ５−ＯＳＯ３Ｈ基の塩、又は、−Ｃ（＝Ｏ）Ｏ−（ＲＷ６Ｏ）ｎ−ＲＷ７基が好ましい。
【０１３９】
Ｗ１が「塩」（カルボキシル基の塩、スルホ基の塩、硫酸基の塩、等）である態様の単位（Ｗ）は、水分散物の製造過程で中和によって得られた塩であってもよい。
即ち、三次元架橋構造の原料となるポリマー（例えば、後述のイソシアネート基含有ポリマー）を合成する段階では、Ｗ１に相当する基は、塩ではない基（カルボキシル基、スルホ基、硫酸基、等）であってもよい。その後、中和することにより、Ｗ１としての塩が形成されてもよい。
【０１４０】
単位（Ｗ）を形成するためのモノマーとしては、（メタ）アクリル酸又はその塩；２−アクリルアミド−２−メチルプロパンスルホン酸（以下、「ＡＭＰＳ」ともいう）、ビニルスルホン酸、硫酸ビニル、アクリル酸スルホプロピル等の重合性基を有するスルホン酸化合物又はこれらの塩；ポリアルキレングリコール（メタ）アクリレート；等が挙げられる。
【０１４１】
ポリアルキレングリコール（メタ）アクリレートとしては、ポリアルキレングリコールモノ（メタ）アクリレート、ポリアルキレングリコールジ（メタ）アクリレート、又はアルコキシポリアルキレングリコールモノ（メタ）アクリレートが好ましい。
【０１４２】
ポリアルキレングリコール（メタ）アクリレートとしては、いずれも、アルキレンオキシ基の繰り返し数が１〜２００（より好ましくは２〜１５０、より好ましくは５０〜１５０）である化合物が好ましい。
【０１４３】
また、ポリアルキレングリコール（メタ）アクリレート中のアルキレンオキシ基の炭素数は、１〜１０が好ましく、１〜８がより好ましく、２〜４がより好ましく、２又は３（即ち、アルキレンオキシ基が、エチレンオキシ基又はプロピレンオキシ基であること）が特に好ましい。
【０１４４】
また、アルコキシポリアルキレングリコールモノ（メタ）アクリレート中のアルコキシ基の炭素数は、１〜１０が好ましく、１〜８がより好ましく、１〜２がより好ましく、１（即ち、アルコキシ基がメトキシ基であること）が特に好ましい。
【０１４５】
ポリアルキレングリコール（メタ）アクリレートとして、特に好ましくは、メトキシポリエチレングリコールメタクリレートである。
【０１４６】
ポリアルキレングリコール（メタ）アクリレートとしては、市販品を用いることもできる。
市販品としては、日油株式会社製のブレンマー（登録商標）シリーズ等が挙げられる。
【０１４７】
三次元架橋構造が単位（Ｗ）を含む場合、含まれる単位（Ｗ）は、１種のみであっても２種以上であってもよい。
三次元架橋構造が単位（Ｗ）を含む場合、三次元架橋構造中における単位（Ｗ）の含有量（２種以上である場合には総含有量）は、三次元架橋構造の全量に対し、１質量％〜４０質量％が好ましく、３質量％〜３０質量％がより好ましく、３質量％〜２０質量％が更に好ましく、５質量％〜１５質量％が特に好ましい。
【０１４８】
三次元架橋構造は、上記以外のその他の構造単位を含んでいてもよい。
その他の構造単位としては、重合性基を有する構造単位が挙げられる。三次元架橋構造が重合性基を有する構造単位を含む態様は、ゲル粒子において、重合性基が、三次元架橋構造の一部として存在している態様のうちの一つである。
重合性基は、三次元架橋構造の形成過程で導入されたものであってもよいし、三次元架橋構造の形成後に導入されたものであってもよい。
【０１４９】
以下、三次元架橋構造の具体例（構造（Ｓ−１）〜（Ｓ−４４））を示すが、本発明はこれらの具体例には限定されない。
構造（Ｓ−１）〜（Ｓ−４４）中、各構造単位の右下に付した数字は、共重合質量比を示している。
但し、エチレンオキシ基の右下に付した数字（例えば構造（Ｓ−４３）中の「９０」）はエチレンオキシ基の繰り返し数を示しており、グラフト鎖中の繰り返し単位の右下に付した数字（例えば構造（Ｓ−４３）中の「６０」）は、グラフト鎖中の繰り返し単位の繰り返し数を示している。
【０１５０】
【化２０】
2016152253.tif 000022
【０１５１】
【化２１】
2016152253.tif 000023
【０１５２】
【化２２】
2016152253.tif 000024
【０１５３】
【化２３】
2016152253.tif 000025
【０１５４】
【化２４】
2016152253.tif 000026
【０１５５】
【化２５】
2016152253.tif 000027
【０１５６】
なお、上述の、構造（Ｓ−３１）、構造（Ｓ−３２）、構造（Ｓ−４２）、及び構造（Ｓ−４３）は、単位（Ｇ１）を含む三次元架橋構造の具体例であり、これらの構造中の「−Ｘ−」は、２価の有機基を表す。
また、上述の、構造（Ｓ−７）〜構造（Ｓ−９）、構造（Ｓ−２８）〜構造（Ｓ−３０）、及び構造（Ｓ−３９）〜構造（Ｓ−４１）において、「Ｒ−Ｓ−＊」は、以下の基であり、上述した基（３）の具体例である。
【０１５７】
【化２６】
2016152253.tif 000028
【０１５８】
（イソシアネート基含有ポリマー）
以上で説明した、上記単位（１）及びウレア結合を含む三次元架橋構造を形成する方法には特に制限はないが、上記単位（１）及びイソシアネート基（−Ｎ＝Ｃ＝Ｏ基；以下、「−ＮＣＯ」とも表記する）を含むイソシアネート基含有ポリマーと水との反応によって形成する方法が好適である。
上記反応において、イソシアネート基含有ポリマーは、三次元架橋構造の原料のうちの一つである。
上記反応によれば、イソシアネート基含有ポリマーの特定一分子中のイソシアネート基と、イソシアネート基含有ポリマーの別の一分子中のイソシアネート基と、水と、の反応によってウレア結合が形成される。このウレア結合の形成により、イソシアネート基含有ポリマーの分子同士が結合され、その結果、単位（１）及びウレア結合を含む三次元架橋構造が形成される。
なお、イソシアネート基と水との反応によってウレア結合が形成されること自体は公知であるため、本明細書中では、上記反応の詳細な機構の説明を省略する。
【０１５９】
イソシアネート基含有ポリマーは、上記単位（１）（式（１）で表される構造単位）と、イソシアネート基と、を含む。
イソシアネート基含有ポリマーの好ましい態様は、上述した三次元架橋構造の好ましい態様において、ウレア結合（−ＮＨＣ（＝Ｏ）ＮＨ−結合）を、イソシアネート基（−Ｎ＝Ｃ＝Ｏ基）に置き換えた態様である。
即ち、イソシアネート基含有ポリマーにおける単位（１）の好ましい態様（単位（１）の含有量の好ましい範囲も含む）は、三次元架橋構造における単位（１）の好ましい態様（単位（１）の含有量の好ましい範囲も含む）と同様である。
【０１６０】
また、イソシアネート基含有ポリマーは、下記式（Ｉ−２）で表される構造単位（以下、「単位（Ｉ−２）」ともいう）及び下記式（Ｉ−３）で表される基（以下、「基（Ｉ−３）」ともいう）の少なくとも一方を含むことが好ましい。
【０１６１】
【化２７】
2016152253.tif 000029
【０１６２】
式（Ｉ−２）中、Ｒ２１、Ｘ２１、Ｌ２１、及びｐは、それぞれ、式（２）中の、Ｒ２１、Ｘ２１、Ｌ２１、及びｐと同義であり、好ましい範囲も同様である。
式（Ｉ−３）中、Ｚ３１、Ｚ３２、ｍ、及びｎは、それぞれ、式（３）中の、Ｚ３１、Ｚ３２、ｍ、及びｎと同義であり、好ましい範囲も同様である。
【０１６３】
イソシアネート基含有ポリマーにおける、単位（Ｉ−２）の含有量の好ましい範囲及び基（Ｉ−３）の含有量の好ましい範囲は、それぞれ、三次元架橋構造における、単位（２）の含有量の好ましい範囲及び基（３）の含有量の好ましい範囲と同様である。
【０１６４】
イソシアネート基含有ポリマーの重量平均分子量（Ｍｗ）には特に制限はないが、５０００〜２０００００が好ましく、８０００〜１０００００がより好ましく、１００００〜５００００が更に好ましく、１５０００〜４００００が特に好ましい。
Ｍｗが５０００以上であると、三次元架橋構造をより形成し易い。
Ｍｗが２０００００以下であると、イソシアネート基含有ポリマーをより製造し易い。
【０１６５】
イソシアネート基含有ポリマーの具体例としては、三次元架橋構造の具体例である例示構造（Ｓ−１）〜（Ｓ−４４）において、ウレア結合（−ＮＨＣ（＝Ｏ）ＮＨ−結合）をイソシアネート基（−Ｎ＝Ｃ＝Ｏ基）に置き換えた構造の、イソシアネート基含有ポリマーＰ−１〜Ｐ−４４が挙げられる。
イソシアネート基含有ポリマーＰ−１〜Ｐ−４４の構造の記載は省略する。
【０１６６】
（光重合開始剤）
ゲル粒子は、光重合開始剤を内包している。
内包については前述したとおりである。
本開示の水分散物は、光重合開始剤を１種のみ含んでいてもよいし、２種以上含んでいてもよい。例えば、ゲル粒子は、光重合開始剤を１種のみ内包していてもよいし、２種以上内包していてもよい。
【０１６７】
光重合開始剤は、活性エネルギー線を吸収して重合開始種であるラジカルを生成する化合物である。
活性エネルギー線として、γ線、β線、電子線、紫外線、可視光線、赤外線が例示できる。
【０１６８】
光重合開始剤としては、公知の化合物を使用できるが、好ましい光重合開始剤としては、（ａ）芳香族ケトン類等のカルボニル化合物、（ｂ）アシルホスフィンオキシド化合物、（ｃ）芳香族オニウム塩化合物、（ｄ）有機過酸化物、（ｅ）チオ化合物、（ｆ）ヘキサアリールビイミダゾール化合物、（ｇ）ケトオキシムエステル化合物、（ｈ）ボレート化合物、（ｉ）アジニウム化合物、（ｊ）メタロセン化合物、（ｋ）活性エステル化合物、（ｌ）炭素ハロゲン結合を有する化合物、並びに（ｍ）アルキルアミン化合物等が挙げられる。
【０１６９】
これらの光重合開始剤は、上記（ａ）〜（ｍ）の化合物を１種単独もしくは２種以上を組み合わせて使用してもよい。
【０１７０】
（ａ）カルボニル化合物、（ｂ）アシルホスフィンオキシド化合物、及び、（ｅ）チオ化合物の好ましい例としては、”ＲＡＤＩＡＴＩＯＮ  ＣＵＲＩＮＧ  ＩＮ  ＰＯＬＹＭＥＲ  ＳＣＩＥＮＣＥ  ＡＮＤ  ＴＥＣＨＮＯＬＯＧＹ”，Ｊ．Ｐ．ＦＯＵＡＳＳＩＥＲ，Ｊ．Ｆ．ＲＡＢＥＫ（１９９３）、ｐｐ．７７〜１１７に記載のベンゾフェノン骨格又はチオキサントン骨格を有する化合物等が挙げられる。
より好ましい例としては、特公昭４７−６４１６号公報記載のα−チオベンゾフェノン化合物、特公昭４７−３９８１号公報記載のベンゾインエーテル化合物、特公昭４７−２２３２６号公報記載のα−置換ベンゾイン化合物、特公昭４７−２３６６４号公報記載のベンゾイン誘導体、特開昭５７−３０７０４号公報記載のアロイルホスホン酸エステル、特公昭６０−２６４８３号公報記載のジアルコキシベンゾフェノン、特公昭６０−２６４０３号公報、特開昭６２−８１３４５号公報記載のベンゾインエーテル類、特公平１−３４２４２号公報、米国特許第４，３１８，７９１号パンフレット、ヨーロッパ特許０２８４５６１Ａ１号公報に記載のα−アミノベンゾフェノン類、特開平２−２１１４５２号公報記載のｐ−ジ（ジメチルアミノベンゾイル）ベンゼン、特開昭６１−１９４０６２号公報記載のチオ置換芳香族ケトン、特公平２−９５９７号公報記載のアシルホスフィンスルフィド、特公平２−９５９６号公報記載のアシルホスフィン、特公昭６３−６１９５０号公報記載のチオキサントン類、特公昭５９−４２８６４号公報記載のクマリン類等を挙げることができる。
また、特開２００８−１０５３７９号公報又は特開２００９−１１４２９０号公報に記載の重合開始剤も好ましい。
【０１７１】
これらの光重合開始剤の中でも、（ａ）カルボニル化合物及び（ｂ）アシルホスフィンオキシド化合物がより好ましく、具体的には、ビス（２，４，６−トリメチルベンゾイル）−フェニルホスフィンオキシド（例えば、ＩＲＧＡＣＵＲＥ（登録商標）８１９：ＢＡＳＦ社製）、２−（ジメチルアミン）−１−（４−モルホリノフェニル）−２−ベンジル−１−ブタノン（例えば、ＩＲＧＡＣＵＲＥ（登録商標）３６９：ＢＡＳＦ社製）、２−メチル−１−（４−メチルチオフェニル）−２−モルフォリノプロパン−１−オン（例えば、ＩＲＧＡＣＵＲＥ（登録商標）９０７：ＢＡＳＦ社製）、１−ヒドロキシ−シクロヘキシル−フェニル−ケトン（例えば、ＩＲＧＡＣＵＲＥ（登録商標）１８４：ＢＡＳＦ社製）、２，４，６−トリメチルベンゾイル−ジフェニル−ホスフィンオキシド（例えば、ＤＡＲＯＣＵＲ（登録商標）ＴＰＯ、ＬＵＣＩＲＩＮ（登録商標）ＴＰＯ：いずれもＢＡＳＦ社製）などが挙げられる。
これらの中でも、感度向上の観点及びＬＥＤ光への適合性の観点等からは、（ｂ）アシルホスフィンオキシド化合物が好ましく、モノアシルホスフィンオキシド化合物（特に好ましくは、２，４，６−トリメチルベンゾイル−ジフェニル−ホスフィンオキシド（例えば、ＤＡＲＯＣＵＲ  ＴＰＯ又はＬＵＣＩＲＩＮ  ＴＰＯ））、又は、ビスアシルホスフィンオキシド化合物（特に好ましくは、ビス（２，４，６−トリメチルベンゾイル）−フェニルホスフィンオキシド（例えば、ＩＲＧＡＣＵＲＥ  ８１９））がより好ましい。
【０１７２】
本開示の水分散物において、内包される光重合開始剤の量は、ゲル粒子の全固形分量に対し、０．５質量％〜１２質量％であることが好ましい。
内包される光重合開始剤の量が０．５質量％以上であると、感度がより向上し、その結果、定着性等がより向上する。
内包される光重合開始剤の量は、定着性等の観点から、２．０質量％以上であることがより好ましく、４．０質量％以上であることが更に好ましく、５．０質量％以上であることが特に好ましい。
内包される光重合開始剤の量が１２質量％以下であると、ゲル粒子の分散安定性がより向上し、その結果、水分散液の保存安定性が向上する。
上記光重合開始剤の量は、保存安定性等の観点から、１０質量％以下であることがより好ましく、８．０質量％以下であることが好ましい。
【０１７３】
（重合性基）
ゲル粒子は、重合性基を有する。
ゲル粒子が重合性基を有する態様、及び重合性基の好ましい範囲については前述のとおりである。
【０１７４】
（重合性モノマー）
ゲル粒子は、膜の密着性及び硬度の観点から、重合性モノマー（即ち、重合性基を有するモノマー）を内包していることが好ましい。
三次元架橋構造が当該構造の一部として重合性基を有していない場合であっても、ゲル粒子が重合性モノマーを内包することにより、内包された重合性モノマーの重合性基が、ゲル粒子の重合性基として機能する。
ゲル粒子に内包される重合性モノマー（以下、「内包重合性モノマー」ともいう）としては、ラジカル重合可能なエチレン性不飽和結合を有する重合性モノマーが好ましい。
【０１７５】
内包重合性モノマーとして用いられるラジカル重合可能なエチレン性不飽和結合を有する重合性モノマーの例としては、エチレン性不飽和基を有する化合物、アクリロニトリル、スチレン、さらに種々の不飽和ポリエステル、不飽和ポリエーテル、不飽和ポリアミド、不飽和ウレタン等のラジカル重合性モノマーが挙げられる。
内包重合性モノマーとしては、エチレン性不飽和基を有するモノマーが好ましい。
内包重合性モノマーは、１種単独で用いてもよく、２種以上を併用してもよい。
【０１７６】
内包重合性モノマーとしては、膜の密着性及び硬度の観点から、（メタ）アクリレートモノマーが好ましい。
（メタ）アクリレートモノマーとしては、２−ヒドロキシエチルアクリレート、ブトキシエチルアクリレート、カルビトールアクリレート、シクロヘキシルアクリレート、テトラヒドロフルフリルアクリレート、ベンジルアクリレート、トリデシルアクリレート、２−フェノキシエチルアクリレート、ビス（４−アクリロキシポリエトキシフェニル）プロパン、ポリエチレングリコールジアクリレート、ポリプロピレングリコールジアクリレート、ジペンタエリスリトールテトラアクリレート、トリメチロールプロパントリアクリレート（例えば、新中村化学工業株式会社製のＡ−ＴＭＰＴ）、ペンタエリスリトールトリアクリレート（例えば、新中村化学工業株式会社製のＡ−ＴＭＭ−３Ｌ）、ペンタエリスリトールテトラアクリレート（例えば、新中村化学工業株式会社製のＡ−ＴＭＭＴ）、ジトリメチロールプロパンテトラアクリレート（例えば、新中村化学工業株式会社製のＡＤ−ＴＭＰ）、ジペンタエリスリトールペンタアクリレート（例えば、サートマー社製のＳＲ−３９９Ｅ）、ジペンタエリスリトールヘキサアクリレート（例えば、新中村化学工業株式会社製のＡ−ＤＰＨ）、オリゴエステルアクリレート、Ｎ−メチロールアクリルアミド、ジアセトンアクリルアミド、エポキシアクリレート、イソボルニルアクリレート、ジシクロペンテニルアクリレート、ジシクロペンテニルオキシエチルアクリレート、ジシクロペンタニルアクリレート、ネオペンチルグリコールプロピレンオキシド付加物ジアクリレート（ＮＰＧＰＯＤＡ）、日本化薬株式会社製のＫＡＹＡＲＡＤ（登録商標）  ＤＰＥＡ−１２、大阪有機化学工業株式会社製のビスコート（登録商標）＃８０２、等のアクリレートモノマー；
メチルメタクリレート、ｎ−ブチルメタクリレート、アリルメタクリレート、グリシジルメタクリレート、ベンジルメタクリレート、ジメチルアミノメチルメタクリレート、ポリエチレングリコールジメタクリレート、ポリプロピレングリコールジメタクリレート、２，２−ビス（４−メタクリロキシポリエトキシフェニル）プロパン、トリメチロールプロパントリメタクリレート（例えば、新中村化学工業株式会社製のＴＭＰＴ）等のメタクリレートモノマー；
等が挙げられる。
【０１７７】
これらの（メタ）アクリレートモノマーの中でも、トリメチロールプロパントリアクリレート、ペンタエリスリトールトリアクリレート、ジトリメチロールプロパンテトラアクリレート、ジペンタエリスリトールペンタアクリレート、ジペンタエリスリトールヘキサアクリレート、ネオペンチルグリコールプロピレンオキシド付加物ジアクリレートが好ましく、ジペンタエリスリトールペンタアクリレートがさらに好ましい。
【０１７８】
また、内包重合性モノマーは、架橋性及び膜強度（例えば膜硬度。以下同じ。）の観点から、多官能の重合性モノマーが好ましく、３官能以上の重合性モノマー（好ましくは、３官能以上の（メタ）アクリレートモノマー）がより好ましく、４官能以上の重合性モノマー（好ましくは、４官能以上の（メタ）アクリレートモノマー）がさらに好ましい。
（メタ）アクリレートモノマーとしては、光硬化時の反応性の観点から、アクリレートモノマーが好ましい。
即ち、架橋性、膜強度、及び光硬化時の反応性の観点から、３官能以上のアクリレートモノマーが好ましく、４官能以上のアクリレートモノマーがより好ましい。
【０１７９】
上記に挙げた内包重合性モノマーの他にも、山下晋三編、「架橋剤ハンドブック」、（１９８１年大成社）；加藤清視編、「ＵＶ・ＥＢ硬化ハンドブック（原料編）」（１９８５年、高分子刊行会）；ラドテック研究会編、「ＵＶ・ＥＢ硬化技術の応用と市場」、７９頁、（１９８９年、シーエムシー）；滝山栄一郎著、「ポリエステル樹脂ハンドブック」、（１９８８年、日刊工業新聞社）等に記載の市販品若しくは業界で公知のラジカル重合性乃至架橋性のモノマーを用いることができる。
【０１８０】
また、内包重合性モノマーとしては、例えば、特開平７−１５９９８３号、特公平７−３１３９９号、特開平８−２２４９８２号、特開平１０−８６３号、特開平９−１３４０１１号、特表２００４−５１４０１４公報等の各公報に記載されている光重合性組成物に用いられる光硬化性の重合性モノマーが知られており、これらも本開示におけるゲル粒子に適用することができる。
【０１８１】
また、内包重合性モノマーとしては、上市されている市販品を用いてもよく、例えば、ＡＨ−６００、ＡＴ−６００、ＵＡ−３０６Ｈ、ＵＡ−３０６Ｔ、ＵＡ−３０６Ｉ、ＵＡ−５１０Ｈ、ＵＦ−８００１Ｇ、ＤＡＵＡ−１６７（共栄社化学株式会社製）、ＵＶ−１７００Ｂ、ＵＶ−６３００Ｂ、ＵＶ−７５５０Ｂ、ＵＶ７６００Ｂ、ＵＶ−７６０５Ｂ、ＵＶ−７６２０ＥＡ、ＵＶ−７６３０Ｂ、ＵＶ−７６４０Ｂ、ＵＶ−７６５０Ｂ、ＵＶ−６６３０Ｂ、ＵＶ７０００Ｂ、ＵＶ−７５１０Ｂ、ＵＶ−７４６１ＴＥ、ＵＶ−２０００Ｂ、ＵＶ−２７５０Ｂ、ＵＶ−３０００Ｂ、ＵＶ−３２００Ｂ、ＵＶ−３２１０ＥＡ、ＵＶ−３３００Ｂ、ＵＶ−３３１０Ｂ、ＵＶ−３５００ＢＡ、ＵＶ−３５２０ＴＬ、ＵＶ−３７００Ｂ、ＵＶ−６６４０Ｂ（日本合成化学工業株式会社製）等のウレタンアクリレート、ＳＲ４１５、ＳＲ４４４、ＳＲ４５４、ＳＲ４９２、ＳＲ４９９、ＣＤ５０１、ＳＲ５０２、ＳＲ９０２０、ＣＤ９０２１、ＳＲ９０３５、ＳＲ４９４（サートマー社製）等のエトキシ化又はプロポキシ化アクリレート、Ａ−９３００、Ａ−９３００−１ＣＬ（新中村化学工業株式会社製）等のイソシアヌルモノマーなどが挙げられる。
【０１８２】
内包重合性モノマーの重量平均分子量は、好ましくは１００〜１０００００であり、より好ましくは１００〜３００００であり、さらに好ましくは１００〜１００００であり、さらに好ましくは１００〜１０００であり、さらに好ましくは１００〜９００であり、さらに好ましくは１００〜８００であり、さらに好ましくは１５０〜７００である。
【０１８３】
ゲル粒子が内包重合性モノマーを内包する場合、内包重合性モノマーの含有量は、ゲル粒子の全固形分量に対し、０．１質量％〜７５質量％であることが好ましく、より好ましくは１質量％〜６５質量％であり、さらに好ましくは１０質量％〜６０質量％であり、さらに好ましくは２０質量％〜５０質量％である。上記範囲とすることで架橋性及び膜強度がより向上する。
【０１８４】
（親水性基）
ゲル粒子は、親水性基を有する。
ゲル粒子が親水性基を有する態様、及び親水性基の好ましい範囲については前述のとおりである。
【０１８５】
（親水性基を有する化合物）
ゲル粒子が親水性基を有する具体的な態様の一つとして、ゲル粒子が、三次元架橋構造とは別に、親水性基を有する化合物を少なくとも１種含む態様が挙げられる。
親水性基を有する化合物としては、前述した、単位（Ｗ）中のＷ１で表される基を有する化合物が好ましい。
【０１８６】
親水性基を有する化合物としては、親水性基に加え、長鎖の疎水基を有する界面活性剤が好ましい。
上記界面活性剤としては、例えば、「界面活性剤便覧」（西一郎他、産業図書発行（１９８０））に記載の界面活性剤を用いることができる。
上記界面活性剤として、具体的には、親水性基として硫酸基の塩を有するアルキル硫酸塩、親水性基としてスルホ基の塩を有するアルキルスルホン酸塩、親水性基としてスルホ基の塩を有するアルキルベンゼンスルホン酸塩、等が挙げられる。
中でも、アルキル硫酸塩が好ましく、炭素数８〜２０（より好ましくは１２〜１８）のアルキル基を有するアルキル硫酸塩がより好ましく、ドデシル硫酸ナトリウム又はヘキサデシル硫酸ナトリウムが更に好ましい。
【０１８７】
その他、親水性基を有する化合物としては、前述の、単位（Ｗ）を形成するためのモノマーとして例示した化合物も挙げられる。
即ち、単位（Ｗ）を形成するためのモノマーとして例示した化合物は、三次元架橋構造の形成のための原料として用いられることに代えて、または、三次元架橋構造の形成のための原料として用いられることに加えて、三次元架橋構造以外の部分としてゲル粒子に含まれていてもよい。
【０１８８】
また、親水性基を有する化合物としては、上記以外にも、親水性基を付加したイソシアネート化合物を用いることもできる。
親水性基を付加したイソシアネート化合物としては、トリメチロールプロパン（ＴＭＰ）とキシレンジイソシアネート（ＸＤＩ）とポリエチレングリコールモノメチルエーテル（ＥＯ）との付加物（三井化学株式会社製、タケネート（登録商標）Ｄ−１１６Ｎ）、２，２−ビス（ヒドロキシメチル）プロピオン酸（ＤＭＰＡ）とイソホロンジイソシアネート（ＩＰＤＩ）との反応物（カルボキシル基を含むイソシアネート化合物）、等が挙げられる。
【０１８９】
親水性基を有する化合物としては、上記以外にも、下記の化合物も挙げられる。
【０１９０】
【化２８】
2016152253.tif 000030
【０１９１】
＜ゲル粒子の全固形分量＞
本開示の水分散物中におけるゲル粒子の全固形分量は、水分散物の全量に対し、１質量％〜５０質量％が好ましく、３質量％〜４０質量％がより好ましく、５質量％〜３０質量％がさらに好ましい。
ゲル粒子の全固形分量が１質量％以上であると、膜の密着性及び硬度がより向上する。
ゲル粒子の全固形分量が５０質量％以下であると、保存安定性がより向上する。
なお、ゲル粒子の全固形分量は、ゲル粒子の内部（三次元架橋構造の空隙）に存在する光重合開始剤等の成分も含めた値である。
【０１９２】
また、本開示の水分散物中におけるゲル粒子の全固形分量は、水分散物の全固形分量に対して、５０質量％以上であることが好ましく、６０質量％以上であることがより好ましく、７０質量％以上であることが更に好ましく、８０質量％以上であることが更に好ましく、８５質量％以上であることが更に好ましい。
ゲル粒子の全固形分量の上限は、水分散物の全固形分に対して１００質量％でもよく、水分散物がゲル粒子以外の固形成分を含む場合、９９質量％以下が好ましく、９５質量％以下がより好ましい。
【０１９３】
＜水＞
本開示の水分散物は、ゲル粒子の分散媒として水を含む。
即ち、本開示の水分散物は水系の組成物であるため、溶剤系の組成物と比較して、環境負荷低減、作業性などの面で優れている。
本開示の水分散物中の水の量には特に制限はないが、水分散物の全量に対し、好ましくは１０質量％〜９９質量％であり、より好ましくは２０質量％〜９５質量％であり、更に好ましくは３０質量％〜９５質量％であり、更に好ましくは５０質量％〜９５質量％であり、更に好ましくは６０質量％〜９５質量％であり、特に好ましくは７０質量％〜９０質量％である。
【０１９４】
＜色材＞
本開示の水分散物は、色材を少なくとも１種含んでいてもよい。
水分散物が色材を含む場合、色材は、ゲル粒子に含まれていてもよいし、ゲル粒子に含まれていなくてもよい。
色材としては、特に制限はなく、顔料、水溶性染料、分散染料等の公知の色材から任意に選択して使用することができる。この中でも、耐候性に優れ、色再現性に富む点から、顔料を含むことがより好ましい。
【０１９５】
顔料としては、特に制限はなく、目的に応じて適宜選択することができ、例えば、公知の有機顔料及び無機顔料などが挙げられ、また、染料で染色した樹脂粒子、市販の顔料分散体や表面処理された顔料（例えば、顔料を分散媒として水、液状化合物や不溶性の樹脂等に分散させたもの、及び、樹脂や顔料誘導体等で顔料表面を処理したもの等）も挙げられる。
有機顔料及び無機顔料としては、例えば、黄色顔料、赤色顔料、マゼンタ顔料、青色顔料、シアン顔料、緑色顔料、橙色顔料、紫色顔料、褐色顔料、黒色顔料、白色顔料等が挙げられる。
色材として顔料を用いる場合には、顔料粒子を調製する際に、必要に応じて顔料分散剤を用いてもよい
【０１９６】
顔料等の色材及び顔料分散剤については、特開２０１４−０４０５２９号公報の段落０１８０〜０２００を適宜参照することができる。
【０１９７】
＜増感剤＞
本開示の水分散物は、増感剤を含有していてもよい。
増感剤は、ゲル粒子に内包されていることが好ましい。
本開示の水分散物が増感剤を含有すると、活性エネルギー線照射による光重合開始剤の分解がより促進され得る。
増感剤は、特定の活性エネルギー線を吸収して電子励起状態となる物質である。
電子励起状態となった増感剤は、光重合開始剤と接触して、電子移動、エネルギー移動、発熱などの作用を生じる。これにより、光重合開始剤の化学変化、即ち、分解、ラジカル、酸又は塩基の生成、等が促進される。
【０１９８】
増感剤としては、ベンゾフェノン、チオキサントン、２，４−ジエチルチオキサントン、イソプロピルチオキサントン、アントラキノン、９，１０−ジブトキシアントラセン、３−アシルクマリン誘導体、ターフェニル、スチリルケトン、３−（アロイルメチレン）チアゾリン、ショウノウキノン、エオシン、ローダミン、エリスロシン、等が挙げられる。
また、増感剤としては、特開２０１０−２４２７６号公報に記載の一般式（ｉ）で表される化合物や、特開平６−１０７７１８号公報に記載の一般式（Ｉ）で表される化合物も、好適に使用できる。
増感剤としては、ベンゾフェノン、チオキサントン、イソプロピルチオキサントン、２，４−ジエチルチオキサントン、又は９，１０−ジブトキシアントラセンが好ましい。
また、増感剤としては、ＬＥＤ光への適合性及び光重合開始剤との反応性の観点から、ベンゾフェノン、チオキサントン、又はイソプロピルチオキサントンが好ましく、チオキサントン又はイソプロピルチオキサントンがより好ましく、イソプロピルチオキサントンが特に好ましい。
【０１９９】
本開示の水分散物が増感剤を含有する場合において、増感剤の量は、ゲル粒子の全固形分量に対し、０．１質量％〜２５質量％であることが好ましく、０．１質量％〜２０質量％であることがより好ましく、０．１質量％〜１５質量％であることが更に好ましく、０．１質量％〜５質量％であることが特に好ましい。
上記増感剤の量が０．１質量％以上であると、感度がより向上し、その結果、定着性等がより向上する。
上記増感剤の量は、定着性等の観点から、０．３質量％以上であることがより好ましく、０．５質量％以上であることが更に好ましく、０．８質量％以上であることが特に好ましい。
上記増感剤の量が２５質量％以下（より好ましくは２０質量％以下、更に好ましくは１５質量％以下、特に好ましくは５質量％以下）であると、ゲル粒子の分散安定性がより向上し、その結果、水分散液の保存安定性が向上する。
上記増感剤の量は、保存安定性等の観点から、４質量％以下であることが更に好ましく、３質量％以下であることが特に好ましい。
【０２００】
＜その他の成分＞
本開示の水分散物は、上記以外のその他の成分を含有していてもよい。
その他の成分は、ゲル粒子に含まれていてもよいし、ゲル粒子に含まれていなくてもよい。
【０２０１】
（重合禁止剤）
本開示の水分散物は、重合禁止剤を含有していてもよい。
本開示の水分散物が重合禁止剤を含有すると、水分散物の保存安定性がより向上し得る。
重合禁止剤としては、ｐ−メトキシフェノール、キノン類（ハイドロキノン、ベンゾキノン、メトキシベンゾキノンなど）、フェノチアジン、カテコール類、アルキルフェノール類（ジブチルヒドロキシトルエン（ＢＨＴ）など）、アルキルビスフェノール類、ジメチルジチオカルバミン酸亜鉛、ジメチルジチオカルバミン酸銅、ジブチルジチオカルバミン酸銅、サリチル酸銅、チオジプロピオン酸エステル類、メルカプトベンズイミダゾール、ホスファイト類、２，２，６，６−テトラメチルピペリジン−１−オキシル（ＴＥＭＰＯ）、２，２，６，６−テトラメチル−４−ヒドロキシピペリジン−１−オキシル（ＴＥＭＰＯＬ）、クペロンＡｌ、トリス（Ｎ−ニトロソ−Ｎ−フェニルヒドロキシルアミン）アルミニウム塩、等が挙げられる。
中でも、ｐ−メトキシフェノール、カテコール類、キノン類、アルキルフェノール類、ＴＥＭＰＯ、ＴＥＭＰＯＬ、クペロンＡｌ、又はトリス（Ｎ−ニトロソ−Ｎ−フェニルヒドロキシルアミン）アルミニウム塩が好ましく、ｐ−メトキシフェノール、ハイドロキノン、ベンゾキノン、ＢＨＴ、ＴＥＭＰＯ、ＴＥＭＰＯＬ、クペロンＡｌ、又はトリス（Ｎ−ニトロソ−Ｎ−フェニルヒドロキシルアミン）アルミニウム塩、等がより好ましい。
【０２０２】
（紫外線吸収剤）
本開示の水分散物は、紫外線吸収剤を含有していてもよい。
本開示の水分散物が紫外線吸収剤を含有すると、膜の耐候性等がより向上し得る。
紫外線吸収剤としては、公知の紫外線吸収剤、例えばベンゾトリアゾール系化合物、ベンゾフェノン系化合物、トリアジン系化合物、ベンズオキサゾール系化合物等が挙げられる。
【０２０３】
（溶剤）
本開示の水分散物は、溶剤を含有していてもよい。
本開示の水分散物は、溶剤を含有すると、膜と基材との密着性がより向上し得る。
本開示の水分散物が溶剤を含有する場合、溶剤の含有量は、水分散物の全量に対し、０．１質量％〜１０質量％が好ましく、１質量％〜１０質量％がより好ましい。
溶剤の具体例は以下のとおりである。
・アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、
・多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール、２−メチルプロパンジオール等）、
・多価アルコールエーテル類（例えば、エチレングリコールモノメチルエーテル、エチレングリコールモノエチルエーテル、エチレングリコールモノブチルエーテル、ジエチレングリコールモノエチルエーテル、ジエチレングリコールモノメチルエーテル、ジエチレングリコールモノブチルエーテル、プロピレングリコールモノメチルエーテル、プロピレングリコールモノブチルエーテル、トリプロピレングリコールモノメチルエーテル、ジプロピレングリコールモノメチルエーテル、ジプロピレングリコールジメチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル等）、
・アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、
・アミド類（例えば、ホルムアミド、Ｎ，Ｎ−ジメチルホルムアミド、Ｎ，Ｎ−ジメチルアセトアミド等）、
・複素環類（例えば、２−ピロリドン、Ｎ−メチル−２−ピロリドン、シクロヘキシルピロリドン、２−オキサゾリドン、１，３−ジメチル−２−イミダゾリジノン、γ−ブチロラクトン等）、
・スルホキシド類（例えば、ジメチルスルホキシド等）、
・スルホン類（例えば、スルホラン等）、
・その他（尿素、アセトニトリル、アセトン等）
【０２０４】
（その他の界面活性剤）
本開示の水分散物は、前述した界面活性剤（アルキル硫酸塩、アルキルスルホン酸塩、及びアルキルベンゼンスルホン酸塩）以外のその他の界面活性剤を含有していてもよい。
その他の界面活性剤としては、特開昭６２−１７３４６３号、同６２−１８３４５７号の各公報に記載されたものが挙げられる。例えば、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤が挙げられる。
また、界面活性剤として、有機フルオロ化合物を用いてもよい。
有機フルオロ化合物は、疎水性であることが好ましい。有機フルオロ化合物としては、例えば、フッ素系界面活性剤、オイル状フッ素系化合物（例、フッ素油）及び固体状フッ素化合物樹脂（例、四フッ化エチレン樹脂）が含まれ、特公昭５７−９０５３号（第８〜１７欄）、特開昭６２−１３５８２６号の各公報に記載されたものが挙げられる。
【０２０５】
また、本開示の水分散物は、膜物性、密着性、及び吐出性制御の観点から、必要に応じ、ゲル粒子の外部に、光重合開始剤、重合性化合物、水溶性樹脂、水分散性樹脂等を含有していてもよい。
ここで、「水分散物がゲル粒子の外部に光重合開始剤を含有している」とは、水分散物がゲル粒子に内包されない光重合開始剤を含有していることを意味する。重合性化合物、水溶性樹脂、水分散性樹脂等をゲル粒子の外部に含有している場合も同様である。
【０２０６】
（ゲル粒子の外部に含有され得る光重合開始剤）
ゲル粒子の外部に含有され得る光重合開始剤としては、前述の光重合開始剤（ゲル粒子に内包されている光重合開始剤）と同様のものが挙げられる。ゲル粒子の外部に含有され得る光重合開始剤としては、水溶性又は水分散性の光重合開始剤であることが好ましく、このような観点から、例えば、ＤＡＲＯＣＵＲ（登録商標）１１７３、ＩＲＧＡＣＵＲＥ（登録商標）２９５９、ＩＲＧＡＣＵＲＥ（登録商標）７５４、ＤＡＲＯＣＵＲ（登録商標）ＭＢＦ、ＩＲＧＡＣＵＲＥ（登録商標）８１９ＤＷ、ＩＲＧＡＣＵＲＥ（登録商標）５００（以上、ＢＡＳＦ社製）、等が好ましいものとして挙げられる。
なお、ゲル粒子の外部に含有され得る光重合開始剤における「水溶性」とは、１０５℃で２時間乾燥させた場合に、２５℃の蒸留水１００ｇ対する溶解量が１ｇを超える性質を指す。
また、ゲル粒子の外部に含有され得る光重合開始剤における「水分散性」とは、水不溶性であって、かつ、水中に分散される性質を指す。ここで、「水不溶性」とは、１０５℃で２時間乾燥させた場合に、２５℃の蒸留水１００ｇに対する溶解量が１ｇ以下である性質を指す。
【０２０７】
（ゲル粒子の外部に含有され得る重合性化合物）
ゲル粒子の外部に含有され得る重合性化合物としては、エチレン性不飽和基を有する化合物、アクリロニトリル、スチレン、不飽和ポリエステル、不飽和ポリエーテル、不飽和ポリアミド、不飽和ウレタン等のラジカル重合性化合物が挙げられる。
これらの中でも、エチレン性不飽和基を有する化合物が好ましく、（メタ）アクリロイル基を有する化合物が特に好ましい。
【０２０８】
また、ゲル粒子の外部に含有され得る重合性化合物としては、水溶性又は水分散性の重合性化合物が好ましい。
ゲル粒子の外部に含有され得る重合性化合物における「水溶性」は、前述した「ゲル粒子の外部に含有され得る光重合開始剤」における「水溶性」と同義であり、ゲル粒子の外部に含有され得る重合性化合物における「水分散性」は、前述した「ゲル粒子の外部に含有され得る光重合開始剤」における「水分散性」と同義である。
水溶性又は水分散性の観点から、上記重合性化合物としては、アミド構造、ポリエチレングリコール構造、ポリプロピレングリコール構造、カルボキシル基、及びカルボキシル基の塩から選ばれる少なくとも１種を有する化合物が好ましい。
【０２０９】
ゲル粒子の外部に含有され得る重合性化合物としては、水溶性又は水分散性の観点から、例えば、（メタ）アクリル酸、（メタ）アクリル酸ナトリウム、（メタ）アクリル酸カリウム、Ｎ，Ｎ−ジメチルアクリルアミド、Ｎ，Ｎ−ジエチルアクリルアミド、モルホリンアクリルアミド、Ｎ−２−ヒドロキシエチル（メタ）アクリルアミド、Ｎ−ビニルピロリドン、Ｎ−ビニルカプロラクタム、２−ヒドロキシエチル（メタ）アクリレート、３−ヒドロキシプロピル（メタ）アクリレート、２−ヒドロキシプロピル（メタ）アクリレート、グリセリンモノメタクリレート、Ｎ−［トリス（３−アクリロイルアミノプロピルオキシメチレン）メチル］アクリルアミド、ジエチレングリコールビス（３−アクリロイルアミノプロイル）エーテル、ポリエチレングリコールジ（メタ）アクリレート、又はポリプロピレングリコールジ（メタ）アクリレートが好ましく；（メタ）アクリル酸、Ｎ，Ｎ−ジメチルアクリルアミド、Ｎ−２−ヒドロキシエチル（メタ）アクリルアミド、２−ヒドロキシエチル（メタ）アクリレート、グリセリンモノメタクリレート、Ｎ−［トリス（３−アクリロイルアミノプロピルオキシメチレン）メチル］アクリルアミド、ジエチレングリコールビス（３−アクリロイルアミノプロイル）エーテル、ポリエチレングリコールジ（メタ）アクリレート、又はポリプロピレングリコールジ（メタ）アクリレートが好ましい。
【０２１０】
（ゲル粒子の外部に含有され得る、水溶性樹脂又は水分散性樹脂）
ゲル粒子の外部に含有され得る、水溶性樹脂又は水分散性樹脂の構造については、特に制限はなく、任意の構造であればよい。
ゲル粒子の外部に含有され得る、水溶性樹脂又は水分散性樹脂の構造としては、例えば、鎖状構造、枝分かれ（分岐）構造、星型構造、架橋構造、網状構造などが挙げられる。
ゲル粒子の外部に含有され得る水溶性樹脂における「水溶性」は、前述した「ゲル粒子の外部に含有され得る光重合開始剤」における「水溶性」と同義であり、ゲル粒子の外部に含有され得る水分散性樹脂における「水分散性」は、前述した「ゲル粒子の外部に含有され得る光重合開始剤」における「水分散性」と同義である。
水溶性樹脂又は水分散性樹脂としては、カルボキシル基、カルボキシル基の塩、スルホ基、スルホ基の塩、硫酸基、硫酸基の塩、ホスホン酸基、ホスホン酸基の塩、リン酸基、リン酸基の塩、アンモニウム塩基、水酸基、カルボン酸アミド基、及びアルキレンオキシ基からなる群から選ばれる官能基を有する樹脂であることが好ましい。
上述した塩の対カチオンとしては、ナトリウム、カリウム等のアルカリ金属カチオン、カルシウム、マグネシウム等のアルカリ土類金属カチオン、アンモニウムカチオン、又はホスホニウムカチオンが好ましく、アルカリ金属カチオンが特に好ましい。
アンモニウム塩基のアンモニウム基に含まれるアルキル基としては、メチル基又はエチル基が好ましい。
また、アンモニウム塩基の対アニオンとしては、塩素、臭素等のハロゲンアニオン、硫酸アニオン、硝酸アニオン、リン酸アニオン、スルホン酸アニオン、カルボン酸アニオン、又は炭酸アニオンが好ましく、ハロゲンアニオン、スルホン酸アニオン、又はカルボン酸アニオンが特に好ましい。
カルボン酸アミド基の窒素原子上の置換基としては、炭素数８以下のアルキル基が好ましく、炭素数６以下のアルキル基が特に好ましい。
アルキレンオキシ基を有する樹脂は、アルキレンオキシ基の繰り返しからなるアルキレンオキシ鎖を有することが好ましい。アルキレンオキシ鎖に含まれるアルキレンオキシ基の数は、２以上が好ましく、４以上が特に好ましい。
【０２１１】
＜水分散物の好ましい物性＞
本開示の水分散物は、水分散物を２５℃〜５０℃とした場合に、粘度が、３ｍＰａ・ｓ〜１５ｍＰａ・ｓであることが好ましく、３ｍＰａ・ｓ〜１３ｍＰａ・ｓであることがより好ましい。特に、本開示の水分散物として、２５℃における水分散物の粘度が５０ｍＰａ・ｓ以下であることが好ましい。水分散物の粘度が上記の範囲であると、インクジェット記録に適用した場合に優れた吐出安定性を実現することができる。
なお、上記の水分散物の粘度は、粘度計：ＶＩＳＣＯＭＥＴＥＲ  ＴＶ−２２（東機産業株式会社製）を用いて測定された値である。
【０２１２】
本開示の水分散物を製造する方法としては、単位（１）及びウレア結合を含む三次元架橋構造を有し、親水性基及び重合性基を有し、光重合開始剤を内包しているゲル粒子を、水に分散させることができる方法であれば特に制限はない。
本開示の水分散物を製造する方法としては、本開示の水分散物を得やすい観点から、以下で説明する、本実施形態のゲル粒子の水分散物の製造方法が好ましい。
【０２１３】
〔ゲル粒子の水分散物の製造方法〕
本実施形態のゲル粒子の水分散物の製造方法（以下、「本実施形態の製造方法」ともいう）は、上述した単位（１）及びイソシアネート基を含むイソシアネート基含有ポリマーを準備する準備工程と；
上述したイソシアネート基含有ポリマー、光重合開始剤、及び有機溶媒を含む油相成分と、水を含む水相成分と、を混合し、乳化させて乳化物を得る乳化工程と；
乳化物を加熱することにより、イソシアネート基含有ポリマーと水とを反応させてゲル粒子の水分散物を得るゲル化工程と；
を有する。
本実施形態の製造方法は、必要に応じ、その他の工程を有していてもよい。
【０２１４】
本実施形態の製造方法によれば、上述した本開示の水分散物を容易に製造することができる。特に、油相成分に、イソシアネート基含有ポリマー及び光重合開始剤の両方を含有させることにより、光重合開始剤を内包しているゲル粒子を製造できる。
【０２１５】
＜準備工程＞
本実施形態において、準備工程は、便宜上規定した工程であり、単位（１）及びイソシアネート基を含むイソシアネート基含有ポリマーを準備する工程である。
イソシアネート基含有ポリマーについては、三次元架橋構造の原料として既に説明したとおりである。
本実施形態では、水分散物の製造にあたり、予め用意してあったイソシアネート基含有ポリマーを用いてもよいし、水分散物の製造の度に、イソシアネート基含有ポリマーを製造してもよい。
イソシアネート基含有ポリマーについては、三次元架橋構造の原料として既に説明したとおりである。
【０２１６】
準備工程は、単位（１）に加えて前述した単位（Ｉ−２）及び基（Ｉ−３）の少なくとも一方を含むイソシアネート基含有ポリマーを製造する段階を含んでいてもよい。
【０２１７】
単位（Ｉ−２）を含むイソシアネート基含有ポリマーは、公知の製造方法によって製造することができる。
単位（Ｉ−２）におけるイソシアネート基は、重合前から存在していた基（即ち、単位（Ｉ−２）を形成するためのモノマーに含まれていた基）であってもよいし、重合後に付加された基であってもよい。
【０２１８】
単位（Ｉ−２）を含むイソシアネート基含有ポリマーを製造する方法としては、重合後に単位（Ｉ−２）におけるイソシアネート基を付加する方法として、
まず、重合により水酸基を含む水酸基含有ポリマーを製造し、
次いで、水酸基含有ポリマーと２官能以上のイソシアネート化合物（即ち、一分子中に２つ以上のイソシアネート基を含む化合物）とを反応させてイソシアネート基を付加する（即ち、イソシアネート基含有ポリマーを得る）方法が挙げられる。
この反応によれば、ポリマーにイソシアネート基が、ウレタン結合を介して導入される。
水酸基含有ポリマーは、上述の単位（１）と下記式（ＨＰ−２）で表される構造単位（以下、「単位（ＨＰ−２）」ともいう）とを含むことが好ましい。
【０２１９】
【化２９】
2016152253.tif 000031
【０２２０】
式（ＨＰ−２）中、Ｒ２１、Ｘ２２、及びＬ２２は、それぞれ、式（２Ａ）中の、Ｒ２１、Ｘ２２、及びＬ２２と同義であり、好ましい範囲も同様である。
【０２２１】
水酸基含有ポリマーにおける単位（１）の好ましい態様（単位（１）の含有量の好ましい範囲も含む）は、イソシアネート基含有ポリマーにおける単位（１）の好ましい態様（単位（１）の含有量の好ましい範囲も含む）と同様である。
水酸基含有ポリマーにおける単位（ＨＰ−２）の好ましい含有量は、イソシアネート基含有ポリマーにおける単位（Ｉ−２）の含有量の好ましい範囲と同様である。
【０２２２】
２官能以上のイソシアネート化合物としては、製造容易性及び入手容易性の点から、２官能のイソシアネート化合物が好ましい。
２官能のイソシアネート化合物としては、イソホロンジイソシアネート、ヘキサメチレンジイソシアネート、トリメチルヘキサメチレンジイソシアネート、１，３−ビス（イソシアネートメチル）シクロヘキサン、ｍ−キシリレンジイソシアネート、ジシクロヘキシルメタン４，４’−ジイソシアネート、等が挙げられる。
【０２２３】
単位（Ｉ−２）を含むイソシアネート基含有ポリマーを製造する方法としては、イソシアネート基含有ポリマーの原料の一つとして、イソシアネート基含有モノマーを用いる方法も挙げられる。この方法では、少なくとも単位（１）を形成するためのモノマーとイソシアネート基含有モノマーとを共重合させることにより、イソシアネート基含有ポリマーが得られる。
イソシアネート基含有モノマーとしては、下記式（ＩＭ）で表される化合物を用いることが好ましい。
【０２２４】
【化３０】
2016152253.tif 000032
【０２２５】
式（ＩＭ）中、Ｒ２１、Ｘ２２、及びＬ２２は、それぞれ、式（２Ａ）中の、Ｒ２１、Ｘ２２、及びＬ２２と同義であり、好ましい範囲も同様である。
【０２２６】
また、基（Ｉ−３）を含むイソシアネート基含有ポリマーは、公知の製造方法によって製造することができる。
基（Ｉ−３）におけるイソシアネート基は、重合前から存在していた基（即ち、基（Ｉ−３）を形成するためのモノマーに含まれていた基）であってもよいし、重合後に付加された基であってもよい。
【０２２７】
基（Ｉ−３）を含むイソシアネート基含有ポリマーを製造する方法としては、重合後に基（Ｉ−３）におけるイソシアネート基を付加する方法として、
まず、単位（１）を含むポリマーを製造し、
次いで、単位（１）を含むポリマーに対し、（ＨＰ−３）で表される化合物を反応させて水酸基含有ポリマーを製造し、
次いで、水酸基含有ポリマーと上述した２官能以上のイソシアネート化合物とを反応させてイソシアネート基を付加する（即ち、イソシアネート基含有ポリマーを得る）方法が挙げられる。
この反応によれば、ポリマーにイソシアネート基が、ウレタン結合を介して導入される。
【０２２８】
【化３１】
2016152253.tif 000033
【０２２９】
式（ＨＰ−３）中、Ｚ３１及びｎは、それぞれ、式（３）中の、Ｚ３１及びｎと同義であり、好ましい範囲も同様である。
【０２３０】
＜油相成分＞
油相成分は、イソシアネート基含有ポリマー、光重合開始剤、及び有機溶媒を含む。
油相成分に含まれる有機溶媒としては、酢酸エチル、メチルエチルケトン、アセトン、等が挙げられる。
【０２３１】
油相成分に含まれるイソシアネート基含有ポリマーについては、三次元架橋構造の原料として既に説明したとおりである。
油相成分に含まれるイソシアネート基含有ポリマーは、１種のみであっても２種以上であってもよい。
本実施形態の製造方法において、イソシアネート基含有ポリマーの含有量（２種以上である場合には総含有量）は、油相成分及び水相成分から有機溶媒及び水を除いた全量（全固形分量）に対し、好ましくは１０質量％〜９８質量％であり、より好ましくは２０質量％〜９５質量％であり、更に好ましくは３０質量％〜９０質量％であり、更に好ましくは３０質量％〜８０質量％であり、特に好ましくは３０質量％〜７０質量％である。
上記合計量が１０質量％以上であると、三次元架橋構造がより形成され易い。
上記含有量が９８質量％以下であると、光重合開始剤などの含有量を確保し易い。
【０２３２】
本明細書中において、油相成分及び水相成分から有機溶媒及び水を除いた全量（全固形分量）は、製造されるゲル粒子の全固形分量に対応する。
【０２３３】
光重合開始剤は、本実施形態の製造方法の目的物であるゲル粒子に内包される成分であり、原料の段階では、油相成分に含有される。これにより、光重合開始剤を内包するゲル粒子の製造がより容易となる。
光重合開始剤の好ましい範囲は前述のとおりである。
油相成分に含まれる光重合開始剤は、１種のみであっても２種以上であってもよい。
また、油相成分及び水相成分の全固形分量に対する、光重合開始剤の含有量（２種以上である場合には総含有量）の好ましい範囲は、前述した、ゲル粒子の全固形分量に対する光重合開始剤の含有量（２種以上である場合には総含有量）の好ましい範囲と同様である。
【０２３４】
目的物であるゲル粒子に、光重合開始剤以外の成分を内包させる場合にも、上記成分は油相成分に含有させることが好ましい。
例えば、重合性モノマーを内包しているゲル粒子を製造する場合には、重合性モノマーを油相成分に含有させることが好ましい。この場合、油相成分及び水相成分の全固形分量に対する、重合性モノマーの含有量（２種以上である場合には総含有量）の好ましい範囲は、前述した、ゲル粒子の全固形分量に対する重合性モノマー（内包重合性モノマー）の含有量（２種以上である場合には総含有量）の好ましい範囲と同様である。
また、増感剤を内包しているゲル粒子を製造する場合には、増感剤を油相成分に含有させることが好ましい。この場合、油相成分及び水相成分の全固形分量に対する、増感剤の含有量（２種以上である場合には総含有量）の好ましい範囲は、前述した、ゲル粒子の全固形分量に対する増感剤の含有量（２種以上である場合には総含有量）の好ましい範囲と同様である。
【０２３５】
また、油相成分は、触媒を含んでいてもよい。
油相成分が触媒を含むことで、ゲル化工程における反応がより効率良く進行する。
触媒としては、トリエチルアミン、ジイソプロピルエチルアミン、１，４−ジアザビシクロ［２．２．２］オクタン、ジメチルベンジルアミン、ビス（ジメチルアミノエチル）エーテル、Ｎ，Ｎ−ジメチルエタノールアミン、トリエチレンジアミン、Ｎ，Ｎ−ジメチルシクロヘキシルアミン、ペンタメチルジエチレントリアミン、Ｎ，Ｎ，Ｎ’，Ｎ’，Ｎ”−ペンタメチルジプロピレントリアミン、Ｎ−エチルモルホリン、Ｎ−メチルモルホリン、ジアミノエトキシエタノール、トリメチルアミノエチルエタノールアミン、ジメチルアミノプロピルアミン、ジモルホリノジメチルエーテル、１，３，５−トリス（３−（ジメチルアミノ）プロピル）−ヘキサヒドロ−２−トリアジン、等が挙げられる。
また、触媒としては、サンアプロ株式会社製の、Ｕ−ＣＡＴ（登録商標）  ＳＡ  １０２及びＵ−ＣＡＴ（登録商標）  ＳＡ  １１０２も挙げられる。
【０２３６】
＜水相成分＞
水相成分は、水を含む限り、特に制限はない。水相成分は、水のみであってもよい。
水相成分に含有され得る成分としては、水以外では、親水性基を有する化合物（以下、「親水性基含有化合物」ともいう）が挙げられる。
【０２３７】
本実施形態の製造方法では、油相成分及び水相成分の少なくとも一方が、親水性基含有化合物を含むことが好ましい。親水性基含有化合物は、１種のみであっても２種以上であってもよい。
但し、イソシアネート基含有ポリマー自身が親水性基を有する場合（例えば、単位（Ｗ）を有する場合）には、親水性基含有化合物を、油相成分にも水相成分にも含有させないこともできる。
【０２３８】
本実施形態で用いられ得る親水性基含有化合物は、１種のみであっても２種以上であってもよい。
また、第１の親水性基含有化合物を油相成分に含有させ、第１の親水性基含有化合物とは異なる第２の親水性基含有化合物を水相成分に含有させてもよい。
第１の親水性基含有化合物及び第２の親水性基含有化合物は、それぞれ、１種のみであっても２種以上であってもよい。
【０２３９】
油相成分及び水相成分の少なくとも一方が親水性基含有化合物を含む場合において、親水性基含有化合物の含有量（２種以上である場合には総含有量）は、油相成分及び水相成分の全固形分量に対し、０．５質量％〜２０質量％であることが好ましい。
親水性基含有化合物の量が０．５質量％以上であると、分散性、再分散性、及び保存安定性がより向上する。
親水性基含有化合物の量が２０質量％以下であると、形成される膜の硬度がより向上する。
親水性基含有化合物の量は、全固形分量に対し、１質量％〜２０質量％であることがより好ましく、５質量％〜２０質量％であることが更に好ましい。
【０２４０】
油相成分が、親水性基含有化合物として、カルボキシル基、スルホ基、硫酸基、ホスホン酸基、又はリン酸基を有する化合物を含む場合、水相成分は、中和剤を含んでいてもよい。この場合、油相成分と水相成分との混合により、カルボキシル基、スルホ基、硫酸基、ホスホン酸基、又はリン酸基が中和され、カルボキシル基の塩、スルホ基の塩、硫酸基の塩、ホスホン酸基の塩、又はリン酸基の塩が形成される。これらの塩も、ゲル粒子の親水性基として機能する。これらの塩は、ゲル粒子を水中に分散させる効果に特に優れる。
中和剤としては、水酸化ナトリウム、水酸化カリウム、等が挙げられる。
【０２４１】
＜乳化工程＞
乳化工程は、油相成分と水相成分とを混合し、乳化させて乳化物を得る工程である。
油相成分と水相成分との混合、及び、混合によって得られた混合物の乳化は、通常の方法によって行うことができる。
乳化は、ホモジナイザー等の分散機によって行うことができる。
乳化における回転数としては、５０００ｒｐｍ〜２００００ｒｐｍが挙げられ、１００００ｒｐｍ〜１５０００ｒｐｍが好ましい。
乳化における回転時間としては、１分間〜１２０分間が挙げられ、３分間〜６０分間が好ましく、３分間〜３０分間がより好ましく、５分間〜１５分間が特に好ましい。
【０２４２】
＜ゲル化工程＞
ゲル化工程は、上記乳化物を加熱することにより、イソシアネート基含有ポリマーと水とを反応させてゲル粒子の水分散物を得る工程である。
この反応によってウレア結合が形成され、単位（１）及びウレア結合を含む三次元架橋構造が形成される。
なお、単位（１）は、もともとイソシアネート基含有ポリマーに含まれている構造単位である。
【０２４３】
ゲル化工程における乳化物の加熱温度（反応温度）は、３５℃〜７０℃が好ましく、４０℃〜６０℃がより好ましい。
ゲル化工程における加熱時間（反応時間）は、６時間〜５０時間が好ましく、１２時間〜４０時間がより好ましく、１５時間〜３５時間が特に好ましい。
【０２４４】
ゲル化工程は、乳化物から有機溶媒を留去する段階を含むことが好ましい。
また、イソシアネート基含有ポリマーと水とを反応させる段階が、乳化物から有機溶媒を留去する段階を兼ねていてもよい。
また、ゲル化工程は、乳化物に触媒を添加する段階を含むことができる。触媒の例は前述のとおりである。
【０２４５】
本実施形態の製造方法は、必要に応じ、準備工程、乳化工程、及びゲル化工程以外のその他の工程を有していてもよい。
その他の工程としては、ゲル化工程によって得られたゲル粒子の水分散物に対し、色材等のその他の成分を添加する工程が挙げられる。
添加されるその他の成分については、水分散物に含有され得るその他の成分として既に説明したとおりである。
【０２４６】
＜画像形成方法＞
本開示の画像形成方法は、上述した本開示の水分散物をインクとして用い、インクとしての水分散物を記録媒体上に付与する付与工程と、記録媒体上に付与された水分散物に、活性エネルギー線を照射する照射工程と、を有する。
これらの工程を行うことで、記録媒体上に、記録媒体との密着性及び硬度に優れる画像が形成される。この画像は、定着性、耐水性、及び耐溶剤性にも優れる、
記録媒体としては、前述した基材（プラスチック基材等）を用いることができる。
【０２４７】
（付与工程）
付与工程は、本開示の水分散物を記録媒体上に付与する工程である。
記録媒体上に水分散物を付与する態様としては、インクジェット法によって付与する態様が好ましい。
【０２４８】
インクジェット法による水分散物の付与は、公知のインクジェット記録装置を用いて行うことができる。
インクジェット記録装置としては、特に制限はなく、目的とする解像度を達成し得る公知のインクジェット記録装置を任意に選択して使用することができる。
すなわち、市販品を含む公知のインクジェット記録装置であれば、いずれも、本開示の画像形成方法における記録媒体への水分散物の吐出を実施することができる。
【０２４９】
インクジェット記録装置としては、例えば、インク供給系、温度センサー、加熱手段を含む装置が挙げられる。
インク供給系は、例えば、本開示の水分散物を含む元タンク、供給配管、インクジェットヘッド直前のインク供給タンク、フィルター、ピエゾ型のインクジェットヘッドからなる。ピエゾ型のインクジェットヘッドは、好ましくは１ｐｌ〜１００ｐｌ、より好ましくは８ｐｌ〜３０ｐｌのマルチサイズドットを、好ましくは３２０ｄｐｉ×３２０ｄｐｉ〜４０００ｄｐｉ×４０００ｄｐｉ（ｄｏｔ  ｐｅｒ  ｉｎｃｈ）、より好ましくは４００ｄｐｉ×４００ｄｐｉ〜１６００ｄｐｉ×１６００ｄｐｉ、さらに好ましくは７２０ｄｐｉ×７２０ｄｐｉの解像度で吐出できるよう駆動することができる。なお、本開示でいうｄｐｉ（dot per inch）とは、２．５４ｃｍ（１ｉｎｃｈ）当たりのドット数を表す。
【０２５０】
（照射工程）
照射工程は、記録媒体上に付与された水分散物に、活性エネルギー線を照射する工程である。
記録媒体上に付与された水分散物に活性エネルギー線を照射することで、水分散物中のゲル粒子の架橋反応が進行し、画像を定着させ、画像の膜強度等を向上させることができる。
【０２５１】
照射工程で用いることができる活性エネルギー線としては、紫外線（以下、ＵＶ光とも称する）、可視光線、電子線等が挙げられ、中でも、ＵＶ光が好ましい。
【０２５２】
活性エネルギー線（光）のピーク波長は、２００ｎｍ〜４０５ｎｍであることが好ましく、２２０ｎｍ〜３９０ｎｍであることがより好ましく、２２０ｎｍ〜３８５ｎｍであることが更に好ましく、２２０ｎｍ〜３６５ｎｍであることが更に好ましい。
また、２００ｎｍ〜３１０ｎｍであることも好ましく、２００ｎｍ〜２８０ｎｍであることも好ましい。
【０２５３】
活性エネルギー線（光）が照射される際の露光面照度は、例えば１０ｍＷ／ｃｍ２〜２０００ｍＷ／ｃｍ２、好ましくは２０ｍＷ／ｃｍ２〜１０００ｍＷ／ｃｍ２である。
【０２５４】
活性エネルギー線（光）を発生させるための光源としては、水銀ランプ、メタルハライドランプ、ＵＶ蛍光灯、ガスレーザー、固体レーザー等が広く知られている。
また、上記で例示された光源の、半導体紫外発光デバイスへの置き換えは、産業的、環境的に非常に有用である。
半導体紫外発光デバイスの中でも、ＬＥＤ（Light Emitting Diode）及びＬＤ（Laser Diode）は、小型、高寿命、高効率、低コストであり、光源として期待されている。
光源としては、メタルハライドランプ、超高圧水銀ランプ、高圧水銀ランプ、中圧水銀ランプ、低圧水銀ランプ、ＬＥＤ、又は青紫レーザーが好ましい。
中でも、波長３６５ｎｍ、４０５ｎｍ、若しくは４３６ｎｍの光照射が可能な超高圧水銀ランプ、波長３６５ｎｍ、４０５ｎｍ、若しくは４３６ｎｍの光照射が可能な高圧水銀ランプ、又は、波長３５５ｎｍ、３６５ｎｍ、３８５ｎｍ、３９５ｎｍ、若しくは４０５ｎｍの光照射が可能なＬＥＤがより好ましく、波長３５５ｎｍ、３６５ｎｍ、３８５ｎｍ、３９５ｎｍ、若しくは４０５ｎｍの光照射が可能なＬＥＤが最も好ましい。
本開示の水分散物では、三次元架橋構造を有するゲル粒子に光重合開始剤を内包させることにより、従来、水系インクでは用いることができなかった光重合開始剤を用いることができるようになった。特に、吸収波長を３５０〜４５０ｎｍにもつ、アシルホスフィン化合物のような光重合開始剤やチオキサントン化合物のような増感剤を用いる場合には、光源としては、ＬＥＤが特に好ましい
【０２５５】
照射工程おいては、記録媒体上に付与された水分散物に対する活性エネルギー線の照射時間は、例えば０．０１秒間〜１２０秒間であり、好ましくは０．１秒間〜９０秒間である。
活性エネルギー線の照射条件及び基本的な照射方法については、特開昭６０−１３２７６７号公報に開示されている条件を適宜参照できる。
活性エネルギー線の照射方式として、具体的には、インクの吐出装置を含むヘッドユニットの両側に光源を設け、いわゆるシャトル方式でヘッドユニット及び光源を走査する方式、又は、駆動を伴わない別光源によって活性エネルギー線の照射を行う方式が好ましい。
活性エネルギー線の照射は、水分散物を着弾して加熱乾燥を行った後、一定時間（例えば０．０１秒間〜１２０秒間、好ましくは０．０１秒間〜６０秒間）をおいて行うことが好ましい。
【０２５６】
（加熱乾燥工程）
本開示の画像形成方法は、必要に応じ、付与工程後であって照射工程前に、更に、記録媒体上の水分散物を加熱乾燥する加熱乾燥工程を有していてもよい。
加熱乾燥を行うための加熱手段としては特に限定されないが、ヒートドラム、温風、赤外線ランプ、熱オーブン、ヒート版などが挙げられる
加熱温度は、４０℃以上が好ましく、４０℃〜１５０℃がより好ましく、４０℃〜８０℃が更に好ましい。
なお、加熱時間は、水分散物の組成、印刷速度等を加味し、適宜設定することができる。
【実施例】
【０２５７】
以下、本発明を実施例により具体的に説明するが、本発明はその主旨を越えない限り、以下の実施例に限定されるものではない。
なお、特に断りのない限り、「部」は質量基準である。
また、各測定は、特に断りのない限り、２５℃の温度条件下で行った。
以下に示すポリマーにおいて、各構造単位の右下に付した数字は、共重合質量比を示している。但し、エチレンオキシ基の右下に付した数字については、エチレンオキシ基の数を示している。【０２５８】
〔イソシアネート基含有ポリマーの合成〕
三次元架橋構造の具体例である構造（Ｓ−１）〜（Ｓ−４４）（実施例番号との対応は表１参照）の原料となる、イソシアネート基含有ポリマーＰ−１〜Ｐ−４４の合成を行った。
後述の各実施例では、ゲル化工程において、イソシアネート基含有ポリマーＰ−１〜Ｐ−４４のイソシアネート基と、水と、の反応によってウレア結合が形成され、これにより、ウレア結合を有する三次元架橋構造（構造（Ｓ−１）〜（Ｓ−４４））が形成される。
イソシアネート基含有ポリマーＰ−１〜Ｐ−４４の構造は、それぞれ、構造（Ｓ−１）〜（Ｓ−４４）の末端に位置するウレア結合をイソシアネート基に置き換えた構造である（例えば、イソシアネート基含有ポリマーＰ−２及び構造（Ｓ−２）の構造参照）。
以下、イソシアネート基含有ポリマーＰ−１〜Ｐ−４４のうちの代表的なものを中心に、合成例を示す。【０２５９】
＜イソシアネート基含有ポリマーＰ−２の合成＞
下記スキームに従い、イソシアネート基含有ポリマーＰ−２の合成を行った。【０２６０】
【化３２】
2016152253.tif 000034
【０２６１】
上記スキームの詳細な操作は以下のとおりである。
メチルエチルケトン７５．９ｇを、冷却管を備えた１０００ｍｌの三口フラスコに秤量し、窒素気流下、７５℃で加熱攪拌した。
これとは別に、メチルエチルケトン（ＭＥＫ）１７７．１ｇ、メタクリル酸メチル９０ｇ、２−イソシアネートエチルメタクリレート１０ｇ及びＶ−６０１（ジメチル２，２’−アゾビス（２−メチルプロピオネート）、和光純薬工業（株）製）６．６５ｇを混合して調製した混合溶液を、上記のフラスコに２時間かけて滴下した。滴下を終了し、７５℃で４時間加熱した後、０．２２２ｇのＶ−６０１を追加し、９０℃で更に２時間攪拌し、反応させた。得られた反応液を放冷し、室温まで冷却した。
得られた反応液の濃度をメチルエチルケトンを用いて調整し、イソシアネート基含有ポリマーＰ−２の溶液（固形分量３０質量％）を得た。【０２６２】
＜イソシアネート基含有ポリマーＰ−１の合成＞
イソシアネート基含有ポリマーＰ−２において、原料モノマー（メタクリル酸メチル）を変更したこと以外はイソシアネート基含有ポリマー２と同様にして、イソシアネート基含有ポリマーＰ−１を合成した。【０２６３】
＜イソシアネート基含有ポリマーＰ−１０の合成＞
下記スキームに従い、水酸基含有ポリマーＨ−１０を合成し、合成された水酸基含有ポリマーＨ−１０を用い、イソシアネート基含有ポリマーＰ−１０を合成した。【０２６４】
【化３３】
2016152253.tif 000035
【０２６５】
上記スキームの詳細な操作は以下のとおりである。【０２６６】
（水酸基含有ポリマーＨ−１０の合成）
メチルエチルケトン７５．４ｇを、冷却管を備えた１０００ｍｌの三口フラスコに秤量し、窒素気流下、７５℃で加熱攪拌した。これとは別に、メチルエチルケトン（ＭＥＫ）１７５．９ｇ、メタクリル酸メチル９０ｇ、メタクリル酸２−ヒドロキシエチル１０ｇ及びＶ−６０１（ジメチル２，２’−アゾビス（２−メチルプロピオネート）、和光純薬工業（株）製）６．７４ｇを混合して調製した混合溶液を、上記のフラスコに２時間かけて滴下した。滴下を終了し、７５℃で４時間加熱した後、Ｖ−６０１  ０．２２１ｇを追加し、９０℃で更に２時間攪拌し、反応させた。得られた反応液を放冷し、室温まで冷却し、水酸基含有ポリマーＨ−１０の溶液を得た。【０２６７】
（イソシアネート基含有ポリマーＰ−１０の合成）
上記水酸基含有ポリマーＨ−１０の溶液に、さらに１，３−ビス（イソシアネートメチル）シクロヘキサン（ｃｉｓ−，ｔｒａｎｓ−混合物）を２２．３８ｇ、メチルエチルケトンを５２．２３ｇ添加し、窒素気流下、室温で攪拌した。そこにネオスタン（登録商標）Ｕ−６００（日東化成株式会社製、無機ビスマス触媒）を０．４３３ｇ添加し、１時間攪拌後、５０℃に昇温してさらに２時間攪拌した。得られた反応液の濃度をメチルエチルケトンを用いて調整し、イソシアネート基含有ポリマーＰ−１０の溶液（固形分量３０質量％）を得た。【０２６８】
＜イソシアネート基含有ポリマーＰ−３〜Ｐ−６、Ｐ−１１〜Ｐ−２７、Ｐ−３１、及びＰ−３２の合成＞
イソシアネート基含有ポリマーＰ−１０の合成において、原料モノマーを変更したこと以外はイソシアネート基含有ポリマーＰ−１０の合成と同様にして、イソシアネート基含有ポリマーＰ−３〜Ｐ−６、Ｐ−１１〜Ｐ−２７、Ｐ−３１、及びＰ−３２をそれぞれ合成した。
イソシアネート基含有ポリマーＰ−３１及びＰ−３２の合成では、グラフト鎖を有する構造単位（単位（Ｇ１）の具体例）を形成するためのモノマーとして、東亞合成株式会社製のマクロモノマー「アロニックス（登録商標）ＡＡ−６」を用いた。【０２６９】
＜イソシアネート基含有ポリマーＰ−２８の合成＞
下記スキームに従い、水酸基含有ポリマーＨ−２８を合成し、合成された水酸基含有ポリマーＨ−２８を用い、イソシアネート基含有ポリマーＰ−２８を合成した。【０２７０】
【化３４】
2016152253.tif 000036
【０２７１】
上記スキームの詳細な操作は以下のとおりである。【０２７２】
（水酸基含有ポリマーＨ−２８の合成）
メチルエチルケトン７６．７ｇを、冷却管を備えた１０００ｍｌの三口フラスコに秤量し、窒素気流下、７５℃で加熱攪拌した。これとは別に、メチルエチルケトン１７９ｇ、メタクリル酸メチル１００ｇ、１−チオグリセロール５ｇ及びＶ−６０１（ジメチル２，２’−アゾビス（２−メチルプロピオネート）、和光純薬工業株式会社製）２．３ｇを混合して調製した混合溶液を、上記のフラスコに２時間かけて滴下した。滴下を終了し、７５℃で４時間加熱した後、Ｖ−６０１  ０．０７７ｇを追加し、９０℃で更に２時間攪拌し、反応させた。得られた反応液を放冷し、室温まで冷却し、水酸基含有ポリマーＨ−２８の溶液を得た。【０２７３】
（イソシアネート基含有ポリマーＰ−２８の合成）
上記水酸基含有ポリマーＨ−２８の溶液に、さらにＴＰＡ−１００（旭化成株式会社製デュラネート（登録商標）ＴＰＡ−１００）を３８ｇ、メチルエチルケトンを８８．６ｇ添加し、窒素気流下、室温で攪拌した。そこにネオスタン（登録商標）Ｕ−６００を０．４８７ｇ添加し、１時間攪拌後、５０℃に昇温してさらに２時間攪拌した。得られた反応液の濃度をメチルエチルケトンを用いて調整し、イソシアネート基含有ポリマーＰ−２８の溶液（固形分量３０質量％）を得た。【０２７４】
＜イソシアネート基含有ポリマーＰ−７〜Ｐ−９、Ｐ−２９、Ｐ−３０、及びＰ−３９〜Ｐ−４１の合成＞
イソシアネート基含有ポリマーＰ−２８の合成において、原料モノマーの種類等を変更したこと以外はイソシアネート基含有ポリマーＰ−２８の合成と同様にして、イソシアネート基含有ポリマーＰ−７〜Ｐ−９、Ｐ−２９、Ｐ−３０、及びＰ−３９〜Ｐ−４１をそれぞれ合成した。
イソシアネート基含有ポリマーＰ−３９の合成では、エチレンオキシ基の繰り返しを含む構造単位を形成するためのモノマーとして、ＰＭＥ−４０００（日油株式会社製；メトキシポリエチレングリコールモノメタクリレート（一分子中のエチレンオキシ基の繰り返し数は９０））を用いた。【０２７５】
＜イソシアネート基含有ポリマーＰ−３４の合成＞
下記スキームに従い、水酸基含有ポリマーを合成し、合成された水酸基含有ポリマーＨ−３４を用い、イソシアネート基含有ポリマーＰ−３４を合成した。【０２７６】
【化３５】
2016152253.tif 000037
【０２７７】
上記スキームの詳細な操作は以下のとおりである。【０２７８】
（水酸基含有ポリマーＨ−３４の合成）
メチルエチルケトン７５．５ｇを、冷却管を備えた１０００ｍｌの三口フラスコに秤量し、窒素気流下、７５℃で加熱攪拌した。これとは別に、メチルエチルケトン１７６．１ｇ、メタクリル酸メチル８０ｇ、メタクリル酸２−ヒドロキシエチル１０ｇ、メタクリル酸１０ｇ及びＶ−６０１（ジメチル２，２’−アゾビス（２−メチルプロピオネート）、和光純薬工業（株）製）６．８５ｇを混合して調製した混合溶液を、上記のフラスコに２時間かけて滴下した。滴下を終了し、７５℃で４時間加熱した後、Ｖ−６０１  ０．２２８ｇを追加し、９０℃で更に２時間攪拌し、反応させた。得られた反応液を放冷し、室温まで冷却し、水酸基含有ポリマーＨ−３４の溶液を得た。【０２７９】
（イソシアネート基含有ポリマーＰ−３４の合成）
上記水酸基含有ポリマーＨ−３４の溶液に、さらに１，３−ビス（イソシアネートメチル）シクロヘキサン（ｃｉｓ−，ｔｒａｎｓ−混合物）を２２．３８ｇ、メチルエチルケトンを５２．２３ｇ添加し、窒素気流下、室温で攪拌した。そこにネオスタン（登録商標）Ｕ−６００を０．４３３ｇ添加し、１時間攪拌後、５０℃に昇温してさらに２時間攪拌した。得られた反応液の濃度をメチルエチルケトンを用いて調整し、イソシアネート基含有ポリマーＰ−３４の溶液（固形分量３０質量％）を得た。【０２８０】
＜イソシアネート基含有ポリマーＰ−３３、Ｐ−３６〜Ｐ−３８、Ｐ−４２、及びＰ−４３の合成＞
イソシアネート基含有ポリマーＰ−３４の合成において、原料モノマーを変更したこと以外はイソシアネート基含有ポリマーＰ−３４の合成と同様にして、イソシアネート基含有ポリマーＰ−３３、Ｐ−３６〜Ｐ−３８、Ｐ−４２、及びＰ−４３をそれぞれ合成した。
イソシアネート基含有ポリマーＰ−４２及びＰ−４３の合成では、グラフト鎖を有する構造単位（単位（Ｇ１）の具体例）を形成するためのモノマーとして、東亞合成株式会社製のマクロモノマー「アロニックス（登録商標）ＡＡ−６」を用いた。
イソシアネート基含有ポリマーＰ−４３の合成では、エチレンオキシ基の繰り返しを含む構造単位を形成するためのモノマーとして、ＰＭＥ−４０００（日油株式会社製；メトキシポリエチレングリコールモノメタクリレート（一分子中のエチレンオキシ基の繰り返し数は９０））を用いた。【０２８１】
＜イソシアネート基含有ポリマーＰ−３５の合成＞
下記スキームに従い、水酸基含有ポリマーＨ−３５を合成し、合成された水酸基含有ポリマーＨ−３５を用い、イソシアネート基含有ポリマーＰ−３５を合成した。【０２８２】
【化３６】
2016152253.tif 000038
【０２８３】
上記スキームの詳細な操作は以下のとおりである。【０２８４】
（水酸基含有ポリマーＨ−３５の合成）
メチルエチルケトン７４．９ｇを、冷却管を備えた１０００ｍｌの三口フラスコに秤量し、窒素気流下、７５℃で加熱攪拌した。これとは別に、メチルエチルケトン１７４．５ｇ、メタクリル酸メチル９０ｇ、メタクリル酸２−ヒドロキシエチル１０ｇ、ＰＭＥ−４０００（日油株式会社製；メトキシポリエチレングリコールモノメタクリレート（一分子中のエチレンオキシ基の繰り返し数は９０））１０ｇ及びＶ−６０１（ジメチル２，２’−アゾビス（２−メチルプロピオネート）、和光純薬工業（株）製）６．０６ｇを混合して調製した混合溶液を、上記のフラスコに２時間かけて滴下した。滴下を終了し、７５℃で４時間加熱した後、Ｖ−６０１  ０．２０２ｇを追加し、９０℃で更に２時間攪拌し、反応させた。得られた反応液を放冷し、水酸基含有ポリマーＨ−３５の溶液を得た。【０２８５】
（イソシアネート基含有ポリマーＰ−３５の合成）
上記水酸基含有ポリマーＨ−３５の溶液に、さらに１，３−ビス（イソシアネートメチル）シクロヘキサン（ｃｉｓ−，ｔｒａｎｓ−混合物）を２２．３８ｇ、メチルエチルケトンを５２．２３ｇ添加し、窒素気流下、室温で攪拌した。そこにネオスタン（登録商標）Ｕ−６００を０．４３３ｇ添加し、１時間攪拌後、５０℃に昇温してさらに２時間攪拌した。得られた反応液の濃度をメチルエチルケトンを用いて調整し、イソシアネート基含有ポリマーＰ−３５の溶液（固形分量３０質量％）を得た。【０２８６】
＜イソシアネート基含有ポリマーＰ−４４の合成＞
下記スキームに従い、水酸基含有ポリマーＨ−４４を合成し、合成された水酸基含有ポリマーＨ−４４を用い、イソシアネート基含有ポリマーＰ−４４を合成した。【０２８７】
【化３７】
2016152253.tif 000039
【０２８８】
上記スキームの詳細な操作は以下のとおりである。【０２８９】
（水酸基含有ポリマーＨ−４４の合成）
メチルエチルケトン７５．２ｇを、冷却管を備えた１０００ｍｌの三口フラスコに秤量し、窒素気流下、７５℃で加熱攪拌した。これとは別に、メチルエチルケトン１７５．５ｇ、メタクリル酸メチル８０ｇ、メタクリル酸２−ヒドロキシエチル２０ｇ及びＶ−６０１（ジメチル２，２’−アゾビス（２−メチルプロピオネート）、和光純薬工業（株）製）６．４８２ｇを混合して調製した混合溶液を、上記のフラスコに２時間かけて滴下した。滴下を終了し、７５℃で４時間加熱した後、Ｖ−６０１  ０．２１６ｇを追加し、９０℃で更に２時間攪拌し、反応させた。得られた反応液を放冷し、水酸基含有ポリマーＨ−４４の溶液を得た。【０２９０】
（イソシアネート基含有ポリマーＰ−４４の合成）
上記水酸基含有ポリマーＨ−４４の溶液に、さらに２−イソシアネートエチルアクリレートを１０．８ｇ添加し、ネオスタン（登録商標）Ｕ−６００を０．４３３ｇ添加し室温で１時間攪拌後、５０℃に昇温してさらに１時間攪拌した。得られた反応溶液を室温まで冷却し、１，３−ビス（イソシアネートメチル）シクロヘキサン（ｃｉｓ−，ｔｒａｎｓ−混合物）を２２．３８ｇ、メチルエチルケトンを５２．２３ｇ添加し、窒素気流下、室温で攪拌した。１時間攪拌後、５０℃に昇温してさらに２時間攪拌した。得られた反応液の濃度をメチルエチルケトンを用いて調整し、３０質量％のイソシアネート基含有ポリマーＰ−４４の溶液（固形分量３０質量％）を得た。【０２９１】
〔比較ポリマーの合成〕
比較例に用いる比較ポリマーＣ−１〜Ｃ−４の合成を行った。
比較ポリマーＣ−１〜Ｃ−４は、いずれもイソシアネート基を含有しないポリマーである。【０２９２】
＜比較ポリマーＣ−１の合成＞
下記スキームに従い、比較ポリマーＣ−１を合成した。【０２９３】
【化３８】
2016152253.tif 000040
【０２９４】
上記スキームの詳細な操作は以下のとおりである。
メチルエチルケトン７５．１ｇを、冷却管を備えた５００ｍｌの三口フラスコに秤量し、窒素気流下、７５℃で加熱攪拌した。
これとは別に、メチルエチルケトン１７５．２ｇ、メタクリル酸メチル９０ｇ、１，２−エタンジオール１−アクリレート２−（Ｎ−ブチルカルバマート）１０ｇ、メタクリル酸１０ｇ及びＶ−６０１（ジメチル２，２’−アゾビス（２−メチルプロピオネート）、和光純薬工業（株）製）６．６５ｇを混合して調製した混合溶液を、上記のフラスコに２時間かけて滴下した。滴下を終了し、７５℃で４時間加熱した後、Ｖ−６０１  ０．２１１ｇを追加し、９０℃で更に２時間攪拌し、反応させた。得られた反応液を放冷し、室温まで冷却した。得られた反応液の濃度をメチルエチルケトンを用いて調整し、比較ポリマーＣ−１の溶液（固形分量３０質量％）を得た。【０２９５】
＜比較ポリマーＣ−２の合成＞
下記スキームに従い、比較ポリマーＣ−２を合成した。【０２９６】
【化３９】
2016152253.tif 000041
【０２９７】
上記スキームの詳細な操作は以下のとおりである。
メチルエチルケトン７５．１ｇを、冷却管を備えた５００ｍｌの三口フラスコに秤量し、窒素気流下、７５℃で加熱攪拌した。これとは別に、メチルエチルケトン１７５．２ｇ、メタクリル酸ブチル９０ｇ、メタクリル酸１０ｇ及びＶ−６０１（ジメチル２，２’−アゾビス（２−メチルプロピオネート）、和光純薬工業（株）製）６．６１２ｇを混合して調製した混合溶液を、上記のフラスコに２時間かけて滴下した。滴下を終了し、７５℃で４時間加熱した後、Ｖ−６０１  ０．１７ｇを追加し、９０℃で更に２時間攪拌し、反応させた。得られた反応液を放冷し、室温まで冷却した。得られた反応液の濃度をメチルエチルケトンを用いて調整し、３０質量％の比較ポリマーＣ−２の溶液（固形分量３０質量％）を得た。【０２９８】
＜比較ポリマーＣ−３（ウレタンアクリレート（ａ））の合成＞
特開２０１３−１９９６０２号公報の段落０１８３に従い、比較ポリマーＣ−３（同公報中の「ウレタンアクリレート（ａ）」）を合成した。
攪拌装置、冷却管、滴下ロート、及び空気導入管を備えた反応容器に、４４４．６部のイソホロンジイソシアネート（ＩＰＤＩ）及び２０２．３部の１，１２−ドデカンジオールを仕込み、攪拌を行いながら、０．２６部のオクチル酸第１錫加え、反応容器内の温度を９０℃まで昇温し、１．５時間反応させた。その後、７００．０部のメトキシＰＥＧ１０００（メトキシポリエチレングリコール、東邦化学工業株式会社製）及び０．５４部のオクチル酸第１錫を加え、さらに１．５時間反応させた。次いで、当該反応容器に、１３００．０部のジペンタエリスリトールペンタアクリレート、１．３２部のメトキノン、及び１．０６部のオクチル酸第１錫を仕込み、混合し、空気のバブリング下で反応容器内の温度を８５℃まで昇温し、３時間反応させた後、冷却して、比較ポリマーＣ−３（ウレタンアクリレート（ａ））を得た。【０２９９】
＜比較ポリマーＣ−４（ウレタンアクリレート（ｂ））の合成＞
特開２０１３−１９９６０２号公報の段落０１８４に従い、比較ポリマーＣ−４（同公報中の「ウレタンアクリレート（ｂ）」）を合成した。
攪拌装置、冷却管、滴下ロート、及び空気導入管を備えた反応容器に、５７８．０部のヘキサメチレンジイソシアネート（ＨＤＩ）の３量体（コロネート（登録商標）ＨＸＲ、日本ポリウレタン株式会社製）、２００．０部のメトキシＰＥＧ４００（メトキシポリエチレングリコール、東邦化学工業株式会社製）、及び２００．０部のメトキシＰＥＧ１０００を仕込み、攪拌を行いながら、０．３９部のオクチル酸第１錫を加え、反応容器内の温度を７５℃まで昇温し、１．５時間反応させた。次いで、当該反応容器に、１０５１．６部のペンタエリスリトールトリアクリレート、１．０１部のメトキノン、及び０．８１部のオクチル酸第１錫を仕込み、混合し、空気のバブリング下で反応容器内の温度を８０℃まで昇温し、２時間反応させた後、冷却して、比較ポリマーＣ−４（ウレタンアクリレート（ｂ））を得た。
なお、この比較ポリマーＣ−４（ウレタンアクリレート（ｂ））は、片末端がアクリロイル基で、かつ、３官能のイソシアネートを用いたウレタンアクリレートである。【０３００】
以上で合成したイソシアネート基含有ポリマー及び比較ポリマーの重量平均分子量（Ｍｗ）は、表１に示すとおりであった。
本実施例において、重量平均分子量（Ｍｗ）は、ゲルパーミエーションクロマトグラフィー（ＧＰＣ）によりポリスチレン換算で算出した。使用カラムは、ＴＳＫｇｅｌ（登録商標）  ＳｕｐｅｒＨＺＭ−Ｈ、ＴＳＫｇｅｌ（登録商標）  ＳｕｐｅｒＨＺ４０００、及びＴＳＫｇｅｌ（登録商標）  ＳｕｐｅｒＨＺ２００（以上、東ソー社製）である。【０３０１】
以下、説明の便宜上、実施例１０を中心に、各実施例及び各比較例について説明する。【０３０２】
〔実施例１０〕
＜水分散物の作製＞
（乳化工程）
−油相成分の作製−
イソシアネート基含有ポリマーＰ−１０の溶液（固形分３０質量％）２２．３ｇ、
トリメチロールプロパンとキシレンジイソシアネートとポリエチレングリコールモノメチルエーテルとの付加物（親水性基としてエチレンオキシ基を有する化合物）の５０質量％酢酸エチル溶液（三井化学株式会社製、タケネート（登録商標）Ｄ−１１６Ｎ；表１中の「１１６Ｎ」）３．５ｇ、
重合性モノマーとしてのＳＲ−３９９Ｅ（ジペンタエリスリトールペンタアクリレート；サートマー社製；表１中の「３９９Ｅ」）７ｇ、及び
光重合開始剤としてのＩＲＧＡＣＵＲＥ（登録商標）８１９（ＢＡＳＦ社製；表１中の「ＩＲＧ８１９」）１．０７ｇを、酢酸エチル１６ｇ中に溶解させ、油相成分を得た。【０３０３】
−水相成分の作製−
親水性基（硫酸基のナトリウム塩）を有する化合物としてのヘキサデシル硫酸ナトリウム（ＳＣＳ）０．４９３ｇを蒸留水４６ｇに溶解させ、水相成分を得た。【０３０４】
上記油相成分と上記水相成分とを混合し、得られた混合物を、ホモジナイザーを用いて１２０００ｒｐｍで１０分間乳化させて乳化物を得た。【０３０５】
（ゲル化工程）
上記乳化物を加熱することにより、イソシアネート基含有ポリマーＰ−１０（表１中では「原料」とする）と水とを反応させてゲル粒子の水分散物を得た。この反応では、イソシアネート基含有ポリマーＰ−１０のイソシアネート基と水とが反応し、ウレア結合を有する三次元架橋構造（構造（Ｓ−１０））が形成される。詳細な操作を以下に示す。
上記乳化物に蒸留水１６．３ｇを添加し、次いで攪拌しながら４０℃で５時間加熱することにより、乳化物から酢酸エチル及びメチルエチルケトンを留去した。得られた液体の温度を５０℃に上昇させ、液体を５０℃で２４時間攪拌することにより、液体中に粒子を形成させた。粒子を含む液体を、固形分含有量（即ち、粒子の含有量）が２０質量％となるように蒸留水で希釈することにより、粒子の水分散物を得た。【０３０６】
＜ゲル化の判断＞
以下の操作を、液温２５℃の条件で行った。
上記水分散物から試料を採取した。採取した試料に対し、この試料中の全固形分（本実施例では粒子）の１００質量倍のテトラヒドロフラン（ＴＨＦ）を加えて混合し、水分散物の希釈液を調製した。得られた希釈液に対し、８００００ｒｐｍ、４０分の条件の遠心分離を施した。遠心分離後、目視によって残渣の有無を確認し、残渣が確認された場合には、この残渣に水を加え、スターラーを用いて１時間攪拌することにより、残渣を水で再分散させて再分散液を得た。得られた再分散液について、湿式粒度分布測定装置（ＬＡ−９１０、（株）堀場製作所）を用い、光散乱法によって粒度分布を測定した。
以上の操作の結果に基づき、以下の判断基準に従い、粒子がゲル化しているか否か（即ち、粒子がゲル粒子であるか否か）を判断した。
結果を表１に示す。【０３０７】
−ゲル化の判断基準−
Ｙ：  遠心分離後に残渣が確認され、かつ、再分散液について粒度分布が確認され、粒子がゲル化していること（即ち、粒子がゲル粒子であること）が確認された。
Ｎ：  遠心分離後に残渣が確認されないか、または、残渣が確認されても残渣の再分散液について粒度分布が確認されず、ゲル化が確認されなかった。【０３０８】
＜ゲル粒子の体積平均粒子径の測定＞
得られた水分散物中のゲル粒子の体積平均粒子径（以下、単に「粒径」ともいう）を、上記ＬＡ−９１０を用い、光散乱法によって測定した。
結果を表１に示す。【０３０９】
＜インク組成物の作製＞
下記成分を混合し、インク組成物を作製した。
なお、得られたインク組成物も、ゲル粒子の水分散物の一態様である。【０３１０】
−インク組成物の成分−
・上記水分散物  …  ８２部
・顔料分散液（Ｐｒｏ−ｊｅｔ  Ｃｙａｎ  ＡＰＤ１０００（登録商標）（ＦＵＪＩＦＩＬＭ  Ｉｍａｇｉｎｇ  Ｃｏｌｏｒａｎｔｓ社製）  …  １３部
・フッ素系界面活性剤（ＤｕＰｏｎｔ社製、Ｚｏｎｙｌ  ＦＳ３００）  …  ０．７部
・２−メチルプロパンジオール  …  ４．３部【０３１１】
＜評価＞
ゲル粒子の水分散物の一態様である上記インク組成物を用い、以下の評価を行った。
結果を表２に示す。【０３１２】
（硬化膜の密着性（クロスハッチテスト））
密着性の評価は、下記の評価用試料（ＰＶＣ）、評価用試料（ＰＳ）、評価用試料（ＰＣ）、評価用試料（ＰＥＴ）、評価用試料（Ｇ変性ＰＥＴ）、評価用試料（ＰＰ）、及び評価用試料（Ａｃｒｙｌ）のそれぞれを用いて行った。
評価用試料（ＰＶＣ）は、基材としてのポリ塩化ビニル（ＰＶＣ）シートに対し、上記で得られたインク組成物を、ＲＫ  ＰＲＩＮＴ  ＣＯＡＴ  ＩＮＳＴＲＵＭＥＮＴＳ社製  ＫハンドコーターのＮｏ．２バーを用いて１２μｍの厚みで塗布し、得られた塗膜を６０℃で３分間加熱して乾燥させることによって作製した。
評価用試料（ＰＳ）は、基材をポリスチレン（ＰＳ）シートに変更したこと以外は評価用試料（ＰＶＣ）の作製と同様にして作製した。
評価用試料（ＰＣ）は、基材をポリカーボネート（ＰＣ）シートに変更したこと以外は評価用試料（ＰＶＣ）の作製と同様にして作製した。
評価用試料（ＰＥＴ）は、基材をポリエチレンテレフタレート（ＰＥＴ）シートに変更したこと以外は評価用試料（ＰＶＣ）の作製と同様にして作製した。
評価用試料（Ｇ変性ＰＥＴ）は、基材をグリコール変性ポリエチレンテレフタレート（Ｇ変性ＰＥＴ）シートに変更したこと以外は評価用試料（ＰＶＣ）の作製と同様にして作製した。
評価用試料（ＰＰ）は、基材をポリプロピレン（ＰＰ）シートに変更したこと以外は評価用試料（ＰＶＣ）の作製と同様にして作製した。
評価用試料（Ａｃｒｙｌ）は、基材をアクリル樹脂シートに変更したこと以外は評価用試料（ＰＶＣ）の作製と同様にして作製した。【０３１３】
ここで、ＰＶＣシート、ＰＳシート、ＰＣシート、ＰＥＴシート、ＰＰシート、Ｇ変性ＰＥＴシート、及びアクリル樹脂シートとしては、それぞれ、以下のシートを用いた。
・ＰＶＣシート：エイブリィ・デニソン社製の「ＡＶＥＲＹ（登録商標）  ４００  ＧＬＯＳＳ  ＷＨＩＴＥ  ＰＥＲＭＡＮＥＮＴ」
・ＰＳシート：Ｒｏｂｅｒｔ  Ｈｏｒｎｅ社製の「ｆａｌｃｏｎ  ｈｉ  ｉｍｐａｃｔ  ｐｏｌｙｓｔｙｒｅｎｅ」
・ＰＣシート：タキロン（株）製の「ＰＣ１６００−２」
・ＰＰシート：Ｒｏｂｅｒｔ  Ｈｏｒｎｅ社製の「Ｃｏｒｒｅｘ」
・ＰＥＴシート：Ｒｏｂｅｒｔ  Ｈｏｒｎｅ社製のＰＥＴシート
・Ｇ変性ＰＥＴシート：Ｂａｙｅｒ社製の「ＶＩＶＡＫ（登録商標）」
・アクリル樹脂シート：（株）ＪＳＰ製の「アクリエース（登録商標）ＵＶ」【０３１４】
また、この密着性の評価では、露光装置として、オゾンレスメタルハライドランプＭＡＮ２５０Ｌを搭載し、コンベアスピード３５ｍ／分、露光強度２．０Ｗ／ｃｍ２に設定した実験用ＵＶミニコンベア装置ＣＳＯＴ（（株）ジーエス・ユアサパワーサプライ製）を用いた。【０３１５】
各評価用試料の塗膜に対し、上記露光装置を用いてＵＶ光（紫外線）を照射することにより、塗膜を硬化させて硬化膜とした。
硬化膜に対し、ＩＳＯ２４０９（クロスカット法）に準拠してクロスハッチテストを実施し、以下の評価基準に従って評価した。
このクロスハッチテストでは、カット間隔を１ｍｍとし、１ｍｍ角の正方形の格子を２５個形成した。
下記評価基準において、０及び１が、実用上許容されるレベルである。
下記評価基準において、格子が剥がれた割合（％）は、下記式によって求められた値である。下記式における全格子数は２５である。
格子が剥がれた割合（％）＝〔（剥がれが生じた格子数）／（全格子数）〕×１００【０３１６】
−硬化膜の密着性の評価基準−
０：  格子が剥がれた割合（％）が０％であった。
１：  格子が剥がれた割合（％）が０％超５％以下であった。
２：  格子が剥がれた割合（％）が５％超１５％以下であった。
３：  格子が剥がれた割合（％）が１５％超３５％以下であった。
４：  格子が剥がれた割合（％）が３５％超６５％以下であった。
５：  格子が剥がれた割合（％）が６５％超であった。【０３１７】
（硬化膜の鉛筆硬度）
硬化膜の鉛筆硬度の評価は、上記評価用試料（ＰＶＣ）を用いて行った。
硬化膜の密着性の評価と同様にして、評価用試料（ＰＶＣ）の塗膜にＵＶ光を照射して硬化させ、硬化膜とした。
硬化膜に対し、鉛筆として三菱鉛筆株式会社製のＵＮＩ（登録商標）を用い、ＪＩＳ  Ｋ５６００−５−４（１９９９年）に基づき、鉛筆硬度試験を行った。
この試験結果において、鉛筆硬度の許容範囲はＨＢ以上であり、Ｈ以上であることが好ましい。鉛筆硬度がＢ以下である印刷物は印刷物の取り扱い時に傷が生じる可能性があり好ましくない。【０３１８】
（インク組成物の吐出性）
上記で得られたインク組成物をインクジェットプリンタ（ローランド  ディー．ジー．社製、ＳＰ−３００Ｖ）のヘッドから３０分間吐出し、次いで吐出を停止した。
吐出の停止から５分間経過した後、上述の塩化ビニル（ＰＶＣ）シート上に、再び上記ヘッドから上記インク組成物を吐出させ、５ｃｍ×５ｃｍのベタ画像を形成した。
これらの画像を目視で観察し、不吐出ノズルの発生等によるドット欠けの有無を確認し、下記評価基準に従ってインク組成物の吐出性を評価した。
下記評価基準において、インク組成物の吐出性が最も優れるものは、Ａである。【０３１９】
−吐出性の評価基準−
Ａ：不吐出ノズルの発生等によるドット欠けの発生が認められず、良好な画像が得られた。
Ｂ：不吐出ノズルの発生等によるドット欠けの発生がわずかに認められたが、実用上支障を来さない程度であった。
Ｃ：不吐出ノズルの発生等によるドット欠けの発生があり、実用に耐えない画像であった。
Ｄ：ヘッドから吐出できなかった。【０３２０】
（インク組成物の再分散性）
イエローランプ下で以下の操作を行い、インク組成物の再分散性を評価した。
ＲＫ  ＰＲＩＮＴ  ＣＯＡＴ  ＩＮＳＴＲＵＭＥＮＴＳ社製のＫハンドコーターのＮｏ．２バーを用い、上記インク組成物をアルミプレートに１２μｍの厚みで塗布して塗膜を形成した。得られた塗膜を、６０℃で３分間加熱して乾燥させた。乾燥後の塗膜の表面を、水を含浸したスポンジでこすった。
スポンジでこする前の塗膜及びこすった後の塗膜のそれぞれについて、フーリエ変換赤外線分光測定（ＦＴ−ＩＲ）を実施した。得られた結果から、下記式に基づき、ゲル粒子の残存率を算出した。
ゲル粒子の残存率  ＝  （スポンジでこすった後の塗膜におけるゲル粒子由来のピークの強度／スポンジでこする前の塗膜におけるゲル粒子由来のピークの強度）×１００
ここで、ゲル粒子由来のピークとは、ウレア結合由来のピークである。【０３２１】
−インク組成物の再分散性の評価基準−
Ａ：ゲル粒子の残存率が１％以下であり、再分散性に優れていた。
Ｂ：ゲル粒子の残存率が１％超５％以下であり、再分散性が実用上許容される範囲内であった。
Ｃ：ゲル粒子の残存率が５％超１０％以下であり、再分散性が実用上許容される範囲を外れていた。
Ｄ：ゲル粒子の残存率が１０％超であり、再分散性が極めて悪かった。【０３２２】
（インク組成物の保存安定性）
上記インク組成物を容器に密封し、６０℃で２週間経時させた後、上記の吐出性の評価と同様の評価を実施し、同様の評価基準に従い、インク組成物の保存安定性を評価した。
評価基準において、インク組成物の保存安定性が最も優れるものは、Ａである。【０３２３】
〔実施例１〜９及び１１〜６４、比較例１及び２〕
以下の点を変更したこと以外は実施例１０と同様の操作を行った。結果を表１及び表２に示す。【０３２４】
−実施例１０からの変更点−
全ての例を通じ、三次元架橋構造の原料として用いたイソシアネート基含有ポリマーの種類（表１中の「原料」欄）、親水性基を有する化合物の種類、重合性モノマーの種類、及び光重合開始剤の種類の組み合わせを、表１に示すように変更した。
１１６Ｎが無い例（例えば、実施例３３〜４５）では、油相成分にタケネートＤ−１１６Ｎ酢酸エチル５０％溶液を用いず、イソシアネート基含有ポリマーの溶液の量（実施例１０では２２．３ｇ）を２８．１４ｇに変更し、油相成分中の酢酸エチルの量（実施例１０では１６ｇ）を１３ｇに変更した。
三次元架橋構造に親水性基として−ＣＯＯＮａ基が含まれる例（例えば、実施例３３（構造（Ｓ−３３）））では、水相成分に、さらに水酸化ナトリウム０．３５３ｇを含有させた。
三次元架橋構造に親水性基として−ＳＯ３Ｎａ基が含まれる例（例えば、実施例３６（構造（Ｓ−３６）））では、水相成分に、さらに水酸化ナトリウム０．１４７ｇを含有させた。
実施例３７〜３９では、ヘキサデシル硫酸ナトリウム（ＳＣＳ）を同質量のドデシル硫酸ナトリウム（ＳＤＳ）に変更した。
実施例４５では、油相成分に３９９Ｅ（重合性モノマー）を含有させなかった。この実施例４５では、構造（Ｓ−４４）自身が、重合性基（アクリロイル基）を有している。
実施例４６〜５１では、重合性モノマー（実施例１０では３９９Ｅ）を表１に示す化合物に変更した。
実施例５４〜６４では、油相成分に、さらに表１に示す増感剤を０．３ｇ含有させた。【０３２５】
〔比較例３〜４〕
特開２０１３−１９９６０２号公報の段落０１８７及び段落０１８８を参照し、上述した各実施例における水分散物との比較用のエマルション（比較用エマルション）を作製した。詳細を以下に示す。
攪拌装置、冷却管、滴下ロート、及び空気導入管を備えた反応容器に、比較ポリマー（比較ポリマー３又は比較ポリマー４）２７．５部、ポリペンタエリスリトールポリアクリレート（大阪有機化学工業株式会社製のビスコート＃８０２）９．２部、及び光ラジカル重合開始剤（ＴＰＯ）３．３部を仕込み、攪拌を行いながら容器内の温度を８０℃に昇温し、２時間保温した。
次に、容器内の温度を５０℃まで冷却した後、攪拌しながら６０部の脱イオン水を加え、４０℃で１時間保温することにより、不揮発分（比較ポリマー、ポリペンタエリスリトールポリアクリレート、及び光ラジカル重合開始剤（ＴＰＯ））が４０質量％の分散液を得た。得られた分散液に蒸留水を加え、固形分含有量が２０質量％の比較用エマルションを得た。【０３２６】
実施例１０において、水分散物を、同質量の上記比較用エマルションに変更したこと以外は実施例１０と同様の操作を行った。
結果を表１及び表２に示す。【０３２７】
【表１】
2016152253.tif 000042
【０３２８】
【表２】
2016152253.tif 000043
【０３２９】
−表１の説明−
・「三次元架橋構造」欄中の「（１）単位」欄では、三次元架橋構造中に式（１）で表される構造単位が含まれる場合を「Ｙ」、含まれない場合を「Ｎ」とした。
・「三次元架橋構造」欄中の「Ｃ（Ｏ）Ｘ２Ｒ２」欄では、式（１）中のＸ１が、−Ｃ（＝Ｏ）Ｘ２Ｒ２基である場合を「Ｙ」、−Ｃ（＝Ｏ）Ｘ２Ｒ２基以外の基である場合を「Ｎ」とした。
・同様に、「ウレア結合」欄、「親水性基」欄、及び「重合性基」欄では、三次元架橋構造中に、これらの結合又は基が含まれる場合を「Ｙ」、含まれない場合を「Ｎ」とした。
・重合性モノマーは以下のとおりである。
３９９Ｅ  …  サートマー社製ＳＲ−３９９Ｅ（ジペンタエリスリトールペンタアクリレート；５官能の重合性モノマー）
ＤＡ１  …  ネオペンチルグリコールプロピレンオキシド付加物のジアクリレート（ＮＰＧＰＯＤＡ；２官能の重合性モノマー）
ＤＰＨ  …  新中村化学工業株式会社製のＡ−ＤＰＨ（ジペンタエリスリトールヘキサアクリレート；６官能の重合性モノマー）
ＴＭＭ３Ｌ  …  新中村化学工業株式会社製のＡ−ＴＭＭ−３Ｌ（ペンタエリスリトールトリアクリレート；３官能の重合性モノマー）
＃８０２  …  大阪有機化学工業株式会社製のビスコート＃８０２（ポリペンタエリスリトールポリアクリレート；８官能の重合性モノマー）
・光重合開始剤は以下のとおりである。
ＩＲＧ８１９  …  ＩＲＧＡＣＵＲＥ（登録商標）  ８１９（ビス（２，４，６−トリメチルベンゾイル）−フェニルホスフィンオキシド；ＢＡＳＦ社製）
ＩＲＧ９０７  …  ＩＲＧＡＣＵＲＥ（登録商標）  ９０７（２−メチル−１−（４−メチルチオフェニル）−２−モルフォリノプロパン−１−オン；ＢＡＳＦ社製）
ＴＰＯ  …  ＬＵＣＩＲＩＮ（登録商標）  ＴＰＯ（２，４，６−トリメチルベンゾイル−ジフェニル−ホスフィンオキシド；ＢＡＳＦ社製）
・増感剤は以下のとおりである。
１３３１  …  川崎化成工業株式会社製の光カチオン増感剤  アントラキュアー（登録商標）ＵＶＳ−１３３１（９，１０−ジブトキシアントラセン）
ＩＴＸ    …  ２−イソプロピルチオキサントン
ＤＥＴＸ  …  ２，４−ジエチルチオキサントン
・親水性基を有する化合物は、以下のとおりである。
ＳＣＳ    …  ヘキサデシル硫酸ナトリウム（親水性基として硫酸基のナトリウム塩を有する化合物）
ＳＤＳ    …  ドデシル硫酸ナトリウム（親水性基として硫酸基のナトリウム塩を有する化合物）
１１６Ｎ  …  三井化学株式会社製のタケネート（登録商標）Ｄ−１１６Ｎ〔トリメチロールプロパン（ＴＭＰ）とキシレンジイソシアネート（ＸＤＩ）とポリエチレングリコールモノメチルエーテル（ＥＯ９０）との付加物（親水性基としてエチレンオキシ基を有する化合物；構造を以下に示す）の５０質量％酢酸エチル溶液〕【０３３０】
【化４０】
2016152253.tif 000044
【０３３１】
表１及び表２に示すように、式（１）で表される構造単位及びウレア結合を含む三次元架橋構造である構造（Ｓ−１）〜（Ｓ−４４）を有し、親水性基及び重合性基を有し、光重合開始剤を内包しているゲル粒子が、水に分散されている実施例１〜６４のインク組成物（ゲル粒子の水分散物）によれば、各種基材との密着性、及び、鉛筆硬度に優れた画像（即ち、膜）を形成することができた。更に、実施例１〜６４のインク組成物は、吐出性、再分散性、及び保存安定性にも優れていた。
これに対し、ゲル粒子を含まない（即ち、粒子がゲル化していない）比較例１〜４のインク組成物を用いて形成された膜は、基材との密着性、及び、鉛筆硬度が低下した。比較例１〜４のインク組成物は、吐出性、再分散性、及び保存安定性にも劣っていた。【０３３２】
実施例の中でも、「Ｃ（Ｏ）Ｘ２Ｒ２」欄が「Ｙ」である（即ち、式（１）中のＸ１が−Ｃ（＝Ｏ）Ｘ２Ｒ２基である）実施例１０〜３２及び３４〜６４では、密着性の結果に特に優れていた（表２中の例えば「ＰＣ」欄参照）。
また、実施例の中でも、三次元架橋構造が親水性基（単位（Ｗ））を含む実施例３３〜４４、４９〜５１、及び６０〜６４では、保存安定性の結果が特に優れていた。
また、実施例の中でも、ゲル粒子が増感剤を含む実施例５４〜６４では、鉛筆硬度の結果に特に優れる傾向であった。【０３３３】
また、実施例１〜６４において、インク組成物の調製前の水分散物（即ち、インク組成物の原料として用いた水分散物。以下、同じ。）について、前述した方法により、光重合開始剤の内包率（％）を測定した。その結果、光重合開始剤の内包率（％）は９９質量％以上であった。
また、実施例１〜４４及び４６〜６４において、インク組成物の調製前の水分散物について、前述した方法により、重合性モノマーの内包率（％）を測定した。その結果、重合性モノマーの内包率（％）は９９質量％以上であった。
また、実施例５４〜６４において、インク組成物の調製前の水分散物について、前述した方法により、増感剤の内包率（％）を測定した。その結果、増感剤の内包率（％）は９９質量％以上であった。【０３３４】
また、フーリエ変換赤外線分光測定（ＦＴ−ＩＲ）分析の結果により、実施例１〜６４における水分散物（詳細には、インク組成物の調製前の水分散物）中のゲル粒子は、いずれも、重合性基を有するゲル粒子であることが確認された。【０３３５】
＜ＬＥＤを用いた評価＞
実施例３、１０、３４、３５、４０〜４２、及び５４〜６４で作製した各インク組成物について、ＬＥＤを用いた評価を行った。
詳細には、各実施例における鉛筆硬度及び密着性の評価において、ＵＶ光源を、実験用３８５ｎｍＵＶ−ＬＥＤ照射器（ＣＣＳ株式会社製）に変更し、露光エネルギーを３００ｍＪ／ｃｍ２に変更したこと以外は同様の操作を行った。
結果を表３に示す。【０３３６】
【表３】
2016152253.tif 000045
【０３３７】
表３に示すように、これらの実施例のインク組成物では、ＬＥＤ光を用いた鉛筆硬度及び密着性の評価においても、優れた結果が得られた。【０３３８】
＜塗布液の評価＞
実施例１〜６４及び比較例１〜４で作製した水分散物を用いて塗布液を作製し、作製された塗布液を用い、前述した方法により、鉛筆硬度及び密着性（ＰＶＣ及びＡｃｒｙｌ）の評価を行った。結果を表４に示す。【０３３９】
−塗布液の成分−
・上記水分散物  …  ８２部
・フッ素系界面活性剤（ＤｕＰｏｎｔ社製、Ｚｏｎｙｌ  ＦＳ３００）  …  ０．７部
・２−メチルプロパンジオール  …  ４．３部
・水  …  全体で１００部となる残部【０３４０】
【表４】
2016152253.tif 000046
【０３４１】
表４に示すように、実施例１〜６４の水分散物を用いた塗布液によれば、各種基材との密着性、及び、鉛筆硬度に優れた画像（即ち、膜）を形成することができた。
これに対し、ゲル粒子を含まない（即ち、粒子がゲル化していない）比較例１〜４のエマルションを用いた塗布液を用いて形成された膜は、基材との密着性、及び、鉛筆硬度が低下した。【０３４２】
２０１５年３月２４日に出願された日本国特許出願２０１５−０６１７１８号の開示はその全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書に参照により取り込まれる。
【国際調査報告】
2016152253.tif 000051
2016152253.tif 000052
2016152253.tif 000053
2016152253.tif 000054